(57)【要約】【課題】ポリエステル系粘着剤層とウレタン系樹脂フォーム基材、アクリル系樹脂フォーム基材との密着性に優れる粘着テープを提供することを目的とする。【解決手段】基材［Ｉ］の少なくとも片面にポリエステル系粘着剤からなる粘着剤層を有する粘着テープであって、上記基材［Ｉ］がウレタン系樹脂フォーム基材またはアクリル系樹脂フォーム基材であり、上記ポリエステル系粘着剤が、多価カルボン酸類由来の構造単位およびポリオール由来の構造単位を有しており、多価カルボン酸類における芳香族構造含有化合物の含有量が８０モル％以下であり、重量平均分子量が５，０００〜３００，０００であるポリエステル系樹脂（Ａ）を含有するポリエステル系粘着剤組成物［ＩＩ］から形成される粘着剤である粘着テープとする。【選択図】なし【特許請求の範囲】
【請求項１】
基材［Ｉ］の少なくとも片面にポリエステル系粘着剤からなる粘着剤層を有する粘着テープであって、上記基材［Ｉ］がウレタン系樹脂フォーム基材またはアクリル系樹脂フォーム基材であり、上記ポリエステル系粘着剤が、多価カルボン酸類由来の構造単位およびポリオール由来の構造単位を有しており、多価カルボン酸類における芳香族構造含有化合物の含有量が８０モル％以下であり、重量平均分子量が５，０００〜３００，０００であるポリエステル系樹脂（Ａ）を含有するポリエステル系粘着剤組成物［ＩＩ］から形成される粘着剤であることを特徴とする粘着テープ。
【請求項２】
上記ウレタン系樹脂フォーム基材またはアクリル系樹脂フォーム基材の見かけ密度が１００〜１，０００ｋｇ／ｍ3であることを特徴とする請求項１記載の粘着テープ。
【請求項３】
上記ポリエステル系樹脂(Ａ)が、水添ポリブタジエン構造含有化合物(ａ３)由来の構造単位を有することを特徴とする請求項１または２記載の粘着テープ。
【請求項４】
上記水添ポリブタジエン構造含有化合物（ａ３）由来の構造単位の含有量が、上記ポリエステル系樹脂（Ａ）の０．０１〜５０重量％であることを特徴とする請求項３記載の粘着テープ。
【請求項５】
上記ポリエステル系粘着剤組成物［ＩＩ］が、さらに加水分解抑制剤を含有することを特徴とする請求項１〜４のいずれか一項に記載の粘着テープ。
【請求項６】
上記基材［Ｉ］の厚みが０．１〜２ｍｍであることを特徴とする請求項１〜５のいずれか一項に記載の粘着テープ。
【発明の詳細な説明】
【技術分野】
【０００１】
本発明は、粘着テープに関し、さらに詳しくは基材とポリエステル系粘着剤からなる粘着剤層との密着性に優れた粘着テープに関するものである。
【背景技術】
【０００２】
従来、ポリエステル系樹脂は、耐熱性、耐薬品性、耐久性、機械的強度に優れているため、フィルム、ペットボトル、繊維、トナー、電機部品、および、接着剤や粘着剤等、幅広い用途で用いられており、特に粘着剤としての利用が注目されている。
【０００３】
また、粘着テープにおいては、耐衝撃性、密閉性の観点から基材としてウレタン系樹脂フォーム基材やアクリル系樹脂フォーム基材のようなフォーム（発泡体）基材を用いることが有効である（例えば、特許文献１参照）。
【先行技術文献】
【特許文献】
【０００４】
【特許文献１】特開２０１７−０１４３３３号公報
【発明の概要】
【発明が解決しようとする課題】
【０００５】
しかしながら、上記特許文献１に記載された粘着テープは、ポリエステル系粘着剤とウレタン系樹脂フォーム基材やアクリル系樹脂フォーム基材との密着性が不充分であり、また、ポリオレフィンを被着体とした場合には被着体との接着性も不充分であるため、ポリエステル系粘着剤に粘着付与剤を配合する等の必要があり、さらなる改良が求められている。
【０００６】
そこで、本発明はこのような背景下において、ポリエステル系粘着剤層と、ウレタン系樹脂フォーム基材またはアクリル系樹脂フォーム基材との密着性に優れ、ポリオレフィン被着体に対する接着性にも優れる粘着テープを提供することを目的とする。
【課題を解決するための手段】
【０００７】
しかるに、本発明者らは、かかる事情に鑑み鋭意研究を重ねた結果、多価カルボン酸類由来の構造単位およびポリオール由来の構造単位を有しており、多価カルボン酸類における芳香族構造含有化合物の含有量が８０モル％以下であり、重量平均分子量が５，０００〜３００，０００であるポリエステル樹脂を含有するポリエステル系粘着剤を選択することにより、ウレタン系樹脂フォーム基材、アクリル系樹脂フォーム基材との密着性に優れ、ポリオレフィン被着体に対する接着性にも優れる粘着テープとなることを見出し、本発明を完成した。
なお、粘着剤としては、一般的に、アクリル系粘着剤が用いられることが多く、フォーム基材を用いた粘着テープにおいてもアクリル系粘着剤が適用されるが、フォーム基材とアクリル系粘着剤との密着性が充分ではなく、そのため被着体、とりわけポリオレフィン被着体に対する接着性も満足のいくものではなかった。しかし、ポリエステル系粘着剤を用いることで、フォーム基材への密着性および被着体に対する接着性に優れることを見出したものである。
【０００８】
すなわち、本発明は、基材［Ｉ］の少なくとも片面にポリエステル系粘着剤からなる粘着剤層を有する粘着テープであって、上記基材［Ｉ］がウレタン系樹脂フォーム基材またはアクリル系樹脂フォーム基材であり、上記ポリエステル系粘着剤が、多価カルボン酸類由来の構造単位およびポリオール由来の構造単位を有しており、多価カルボン酸類における芳香族構造含有化合物の含有量が８０モル％以下であり、重量平均分子量が５，０００〜３００，０００であるポリエステル系樹脂（Ａ）を含有するポリエステル系粘着剤組成物［ＩＩ］から形成される粘着剤である粘着テープを、その要旨とするものである。
【発明の効果】
【０００９】
本発明の粘着テープは、基材［Ｉ］の少なくとも片面にポリエステル系粘着剤からなる粘着剤層を有する粘着テープであって、上記基材［Ｉ］がウレタン系樹脂フォーム基材またはアクリル系樹脂フォーム基材であり、上記ポリエステル系粘着剤が、多価カルボン酸類由来の構造単位およびポリオール由来の構造単位を有しており、多価カルボン酸類における芳香族構造含有化合物の含有量が８０モル％以下であり、重量平均分子量が５，０００〜３００，０００であるポリエステル系樹脂（Ａ）を含有するポリエステル系粘着剤組成物［ＩＩ］から形成される粘着剤である。そのため、本発明の粘着テープは、ポリエステル系粘着剤層とウレタン系樹脂フォーム基材やアクリル系樹脂フォーム基材との密着性に優れ、ポリオレフィン被着体に対する接着性にも優れるものである。
【発明を実施するための形態】
【００１０】
以下、本発明の構成につき詳細に説明するが、これらは望ましい実施態様の一例を示すものである。
本発明において「テープ」とは、「フィルム」や「シート」をも含めた意味として記載するものである。
また、本発明において、「（メタ）アクリル」とはアクリルあるいはメタクリルを、「（メタ）アクリロイル」とはアクリロイルあるいはメタクリロイルを、「（メタ）アクリレート」とはアクリレートあるいはメタクリレートをそれぞれ意味するものである。
【００１１】
＜基材［Ｉ］＞
本発明は、粘着シートの基材［Ｉ］として、ウレタン系樹脂フォーム基材またはアクリル系樹脂フォーム基材を用いることを特徴とする。
上記ウレタン系樹脂フォーム基材またはアクリル系樹脂フォーム基材とは、ウレタン系樹脂組成物またはアクリル系樹脂組成物を発泡させ発泡体としたものである。
【００１２】
上記ウレタン系樹脂フォーム基材またはアクリル系樹脂フォーム基材の見かけ密度は、粘着剤層との密着性に優れるという観点から、１００〜１，０００ｋｇ／ｍ3であることが好ましく、特に好ましくは２００〜９００ｋｇ／ｍ3、さらに好ましくは２５０〜８００ｋｇ／ｍ3、殊に好ましくは３００〜７００ｋｇ／ｍ3である。見かけ密度が小さすぎても、大きすぎても粘着剤層との密着性が低下する傾向がある。
なお、上記見かけ密度は、ＪＩＳ  Ｋ  ７２２２に準拠して測定することができる。
【００１３】
上記ウレタン系樹脂フォーム基材またはアクリル系樹脂フォーム基材の有する気泡は、独立気泡であってもよく、連続気泡であってもよい。また、独立気泡と連続気泡が混在してもよい。
【００１４】
上記気泡の形状は、通常、球状であるが、これに限定されるものではない。また、気泡の平均直径（平均気泡径）は、通常５〜５００μｍであり、好ましくは５０〜４００μｍである。平均気泡径が上記範囲内であると、樹脂フォーム基材の引張強度、柔軟性、加工性、表面平滑性および追従性に優れる傾向がある。
【００１５】
上記ウレタン系樹脂フォーム基材またはアクリル系樹脂フォーム基材の厚みは、粘着剤層との密着性に優れるという観点から、０．１〜２ｍｍであることが好ましく、特に好ましくは０．２〜１．５ｍｍ、さらに好ましくは０．３〜１ｍｍである。基材の厚みが薄すぎると、柔軟性、耐衝撃性が低下する傾向があり、ウレタン系樹脂フォーム基材またはアクリル系樹脂フォーム基材の厚みが厚すぎると、加工性、表面平滑性が低下する傾向がある。
【００１６】
上記ウレタン系樹脂フォーム基材またはアクリル系樹脂フォーム基材の引張強度は、通常０．１〜２．５ＭＰａであり、好ましくは０．３〜１．５ＭＰａである。引張強度が小さすぎると、強度不足により裂けが発生する傾向があり、引張強度が大きすぎると、耐衝撃性が低下する傾向がある。
【００１７】
また、上記ウレタン系樹脂フォーム基材またはアクリル系樹脂フォーム基材の伸び率は、通常５０〜３００％であり、好ましくは７０〜２００％である。伸び率が小さすぎると耐衝撃性が低下する傾向があり、伸び率が大きすぎると強度不足による接着強度の低下を招く傾向がある。
【００１８】
上記ウレタン系樹脂フォーム基材またはアクリル系樹脂フォーム基材の引張強度および伸び率は、基材を２３℃、５０％ＲＨの環境下で１０ｍｍ×５０ｍｍに裁断し、チャック間距離が２５ｍｍとなるようにオートグラフ（島津製作所社製「オートグラフＡＧ−Ｘ  ＰＬＵＳ  ５００Ｎ」）にセットし、引張速度５０ｍｍ／ｍｉｎで測定することにより得られる。
【００１９】
上述のように本発明で用いる基材［Ｉ］は、ウレタン系樹脂フォーム基材またはアクリル系樹脂フォーム基材である。なかでも、ウレタン系樹脂フォーム基材が好ましい。
以下、各フォーム基材について説明する。
【００２０】
［ウレタン系樹脂フォーム基材］
ウレタン系樹脂フォーム基材は、ポリオールとポリイソシアネートとが反応してなるウレタン系樹脂を含むウレタン系樹脂組成物から発泡形成されるものである。
【００２１】
上記ポリオールとしては、ポリエステルポリオール、ポリエーテルポリオール、ポリマーポリオールのいずれでもよい。これらは単独でもしくは２種以上を併用してもよい。
【００２２】
上記ポリエステルポリオールとしては、例えば、フタル酸、イソフタル酸、テレフタル酸、ナフタレンジカルボン酸、コハク酸、酒石酸、シュウ酸、マロン酸、グルタル酸、アジピン酸、ピメリン酸、スベリン酸、グルタコン酸、アゼライン酸、セバシン酸、１，４−シクロヘキシルジカルボン酸、α−ハイドロムコン酸、β−ハイドロムコン酸、α−ブチル−α−エチルグルタル酸、α，β−ジエチルサクシン酸、マレイン酸、フマル酸等のジカルボン酸、またはこれらジカルボン酸の無水物等の１種類と、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡのエチレンオキサイドやプロピレンオキサイド付加物、ビス（β−ヒドロキシエチル）ベンゼン、キシリレングリコール、グリセリン、トリメチロールプロパン、ペンタエリスリトール等の分子量５００以下の低分子ポリオール類の１種類以上との縮重合反応から得られるものを挙げることができる。また、低分子ポリオールの一部をヘキサメチレンジアミン、イソホロンジアミン、モノエタノールアミン等の低分子ポリアミンや低分子アミノアルコールに代えて得られるポリエステル−アミドポリオールも使用することができる。
【００２３】
上記ポリエーテルポリオールとしては、例えば、エチレングリコール、ジエチレングリコール、プロピレングリコール、ジプロピレングリコール、ブチレングリコール、ネオペンチルグリコール、グリセリン、ペンタエリスリトール、トリメチロールプロパン、ソルビトール、シュークロース等の多価アルコール、またはその多価アルコールにエチレンオキサイド、プロピレンオキサイド等のアルキレンオキサイドを付加したポリエーテルポリオールを挙げることができる。具体的には、例えば、平均官能基数が２〜５のポリグリセリンにプロピレンオキサイドもしくはエチレンオキサイドを付加させ、エチレンオキサイド含有率が全体の５０〜７５重量％、且つ数平均分子量が２，０００〜７，０００のポリエーテルポリオールを用いることができる。また、ポリエーテルポリオールとしては、アルキレンオキサイドを含む環状エーテルを開環重合させて得られるものでもよい。
【００２４】
上記ポリマーポリオールとしては、例えば、上記ポリエーテルポリオールに、アクリロニトリル、スチレン、アルキル（メタ）アクリレート等のビニル化合物をグラフト重合させたものが挙げられる。
【００２５】
上記ポリイソシアネートとしては、芳香族系、脂環族系、脂肪族系のいずれでもよく、また、１分子中に２個のイソシアネート基を有する２価のイソシアネート、もしくは、１分子中に３個以上のイソシアネート基を有する３価以上のイソシアネートであってもよい。また、これらのポリイソシアネートは、単独でもしくは２種以上を併用してもよい。
【００２６】
上記２価のイソシアネートとしては、例えば、２，４−トリレンジイソシアネート、２，６−トリレンジイソシアネート、ｍ−フェニレンジイソシネート、ｐ−フェニレンジイソシアネート、４，４’−ジフェニルメタンジイソシアネート、２，４’−ジフェニルメタンジアネート、２，２’−ジフェニルメタンジイソシアネート、キシリレンジイソシアネート、３，３’−ジメチル−４，４’−ビフェニレンジイソネート、３，３’−ジメトキシ−４，４’−ビフェニレンジイソシアネート等の芳香族系ジイソシアネート、シクロヘキサン−１，４−ジイソシアネート、イソホロンジイソシアネート、ジシクロヘキシルメタン−４，４’−ジイソシアネート、メチルシクロヘキサンジイソシアネート等の脂環族系ジイソシアネート、ブタン−１，４−ジイソシアネート、ヘキサメチレンジイソシアネート、イソプロピレンジイソシアネート、メチレンジイソシアネート、リジンイソシアネート等の脂肪族系ジイソシアネート等を挙げることができる。
【００２７】
また、３価以上のイソシアネートとしては、１−メチルベンゾール−２，４，６−トリイソシアネート、１，３，５−トリメチルベンゾール−２，４，６−トリイソシアネート、ビフェニル−２，４，４’−トリイソシアネート、ジフェニルメタン−２，４，４’−トリイソシアネート、メチルジフェニルメタン−４，６，４’−トリイソシアネート、４，４’−ジメチルジフェニルメタン−２，２’，５，５’テトライソシアネート、トリフェニルメタン−４，４’，４’’−トリイソシアネート、ポリメリックＭＤＩ等の芳香族系ポリイソシアネート等を挙げることができる。なお、その他ウレタンプレポリマーも使用することができる。また、ポリイソシアネートは、単独でもしくは２種以上を併用してもよい。例えば、脂肪族系イソシアネートの一種類と芳香族系イソシアネートの二種類を併用してもよい。
【００２８】
上記ポリオールとポリイソシアネートとを反応させてウレタン系樹脂を得るための反応方法としては、例えばワンショット法やプレポリマー法が挙げられる。
上記ワンショット法とは、ポリオールおよびポリイソシアネートと、後述する触媒、発泡剤、界面活性剤、添加剤等のその他の原料全てとを一段階で反応させる方法である。
一方、プレポリマー法とは、ポリオールとポリイソシアネートとを事前に反応させ末端にイソシアネート基を有するプレポリマーを得、このプレポリマーに触媒、発泡剤、界面活性剤、添加剤等のその他の原料の存在下、ポリオールを反応させる方法である。
【００２９】
ポリオールとポリイソシアネートとの反応の際の配合比率は、イソシアネートインデックスによって示すことができ、通常９５〜１２０、好ましくは１００〜１１５である。イソシアネートインデックスが低い場合は、反応性、架橋が不充分となり、発泡安定性の低下や、歪の低下が発生する傾向がある。イソシアネートインデックスが高い場合は、架橋が顕著になり、発泡後にフォームの収縮が発生したり、発熱反応が促進され、反応温度の高さからスコーチや、やけが発生する傾向がある。なお、上記イソシアネートインデックスとは、ポリオール中の全活性水素基濃度に対する、ポリイソシアネート中のイソシアネート基濃度の当量比の百分率を意味する。
【００３０】
上記ポリオールとポリイソシアネートとの反応には触媒を用いることが好ましい。上記触媒としては、例えば、アミン触媒、金属触媒等が挙げられる。これらの触媒は、単独でもしくは２種以上を併せて用いてもよい。
【００３１】
上記アミン系触媒としては、例えば、１，４−ジアザビシクロ（２，２，２）オクタン、１，８−ジアザビシクロ［５，４，０］ウンデセン、Ｎ，Ｎ，Ｎ’，Ｎ’’，Ｎ’’−ペンタメチルジエチレントリアミン、Ｎ，Ｎ−ジメチルシクロヘキシルアミン、Ｎ−メチルジシクロヘキシルアミン、Ｎ，Ｎ，Ｎ’，Ｎ’−テトラメチルプロピレンジアミン、Ｎ，Ｎ，Ｎ’，Ｎ’−テトラメチルヘキサメチレンジアミン、Ｎ−エチルモルホリン、Ｎ−メチルモルホリン、Ｎ，Ｎ−ジメチルエタノールアミン、Ｎ，Ｎ−ジエチルエタノールアミン、トリエチルアミン、トリエチレンジアミン、ジエタノールアミン、ジメチルアミノモルフォリン、テトラメチルグアニジン等が挙げられる。
【００３２】
上記金属触媒としては、例えば、ジブチル錫ジラウレート、トリメチル錫ヒドロキシド、テトラ−ｎ−ブチル錫、オクテン酸亜鉛、オクテン酸錫、オクチル酸錫、ナフテン酸コバルト、ジブチルビスマスジラウレート、ジオクチルビスマスジラウレート、２−エチルヘキサン酸ビスマス塩、ナフテン酸ビスマス塩、イソデカン酸ビスマス塩、ネオデカン酸ビスマス塩、ラウリル酸ビスマス塩、マレイン酸ビスマス塩、ステアリン酸ビスマス塩、オレイン酸ビスマス塩、リノール酸ビスマス塩、酢酸ビスマス塩、ビスマスリビスネオデカノエート、ジサリチル酸ビスマス塩、ジ没食子酸ビスマス塩、有機ジルコニウム等の有機金属化合物、塩化第１錫、塩化第２錫、硝酸ビスマス、臭化ビスマス、ヨウ化ビスマス、硫化ビスマス、無機ジルコニウム、ジルコニウム単体等の無機金属化合物が挙げられる。また、２−エチルヘキサン酸亜鉛／ジルコニウムテトラアセチルアセトナート等の２種類以上の触媒を併用したものが挙げられる。
【００３３】
また、ウレタン系樹脂組成物には、発泡剤を含むことが好ましい。上記発泡剤は、ウレタン系樹脂フォーム基材に通常に用いられているものであればよく、例えば、水、ペンタン、シクロペンタン、メチレンクロライド、炭酸ガス等が挙げられる。また、これらの発泡剤は、単独でもしくは２種以上併せて用いることができる。
【００３４】
さらに、ウレタン系樹脂組成物には、界面活性剤を含むことが好ましい。界面活性剤は、ウレタン系樹脂フォーム基材に一般的に採用されるものであればよく、例えば、シリコーン系化合物、非イオン系界面活性剤等が挙げられる。
界面活性剤の配合量は、ポリオール１００重量部に対して、通常０．５〜２重量部である。
【００３５】
また、ウレタン系樹脂組成物には、本発明の効果を阻害しない範囲で、各種添加剤を配合してもよい。上記添加剤としては、例えば、硬化促進剤、酸化防止剤、紫外線吸収剤、耐光安定剤、シランカップリング剤、粘着付与剤、ワックス、可塑剤、安定剤、充填剤、チクソトロピー性付与剤、顔料、蛍光増白剤、着色剤、酸化防止剤、希釈剤等が挙げられる。また、ウレタン系樹脂以外の熱可塑性樹脂を配合してもよい。
【００３６】
上記ウレタン系樹脂組成物を用いたウレタン系樹脂フォーム基材の製造には、例えば、スラブ成形やモールド成形等が用いられ、これらのいずれでもよい。
【００３７】
そして、ウレタン系樹脂フォーム基材の諸物性が、前述した範囲となるように、上記原料等を調整することにより、本発明で用いることのできるウレタン系樹脂フォーム基材が得られる。
【００３８】
［アクリル系樹脂フォーム基材］
上記アクリル系樹脂フォーム基材は、（メタ）アクリル酸アルキルエステル系モノマーと、必要に応じて、官能基含有モノマー、多官能モノマー（エチレン性不飽和基を２個以上有する化合物）、その他の共重合性モノマーを含む重合成分を重合させて得られるアクリル系樹脂を含むアクリル系樹脂組成物を発泡形成させて得られるものである。
【００３９】
上記（メタ）アクリル酸アルキルエステル系モノマーは、アクリル系樹脂の主成分となるものであり、アルキル基の炭素数が、通常１〜２０であり、好ましくは１〜１４、特に好ましくは１〜１０である。
【００４０】
上記（メタ）アクリル酸アルキルエステル系モノマーとしては、具体的には、例えば、メチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチル（メタ）アクリレート、ヘキシル（メタ）アクリレート、ヘプチル（メタ）アクリレート、２−エチルヘキシル（メタ）アクリレート、オクチル（メタ）アクリレート、イソオクチル（メタ）アクリレート、ノニル（メタ）アクリレート、イソノニル（メタ）アクリレート、デシル（メタ）アクレート、イソデシル（メタ）アクリレート、ウンデシル（メタ）アクリレート、ラウリル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、オクタデシル（メタ）アクリレート、ノナデシル（メタ）アクリレート、エイコシル（メタ）アクリレート等の脂肪族の（メタ）アクリル酸アルキルエステル；シクロヘキシル（メタ）アクリレート、イソボルニル（メタ）アクリレート等の脂環族の（メタ）アクリル酸アルキルエステル等が挙げられる。これらは単独でもしくは２種以上を併用してもよい。
上記（メタ）アクリル酸アルキルエステル系モノマーのなかでも、共重合性、取り扱いやすさおよび原料入手しやすさの点で、ｎ−ブチル（メタ）アクリレート、２−エチルヘキシル（メタ）アクリレートが好ましい。
【００４１】
また、上記（メタ）アクリル酸アルキルエステル系モノマーの重合成分中における含有量は、通常６０〜９９．５重量％であり、好ましくは７０〜９９重量％、特に好ましくは８０〜９５重量％である。
【００４２】
上記官能基含有モノマーとしては、例えば、水酸基含有モノマー、カルボキシ基含有モノマー、アミノ基含有モノマー、アミド基含有モノマー、グリシジル基含有モノマー、スルホン酸基含有モノマー、リン酸基含有モノマー、オキサゾリン基含有モノマー、アセトアセチル基含有モノマー、イソシアネート基含有モノマー、アルコキシ基含有モノマー、アルコキシシリル基含有モノマー等を挙げることができる。これらの官能基含有モノマーは、単独でもしくは２種類以上を併用することができる。
【００４３】
上記水酸基含有モノマーとしては、具体的には、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、５−ヒドロキシペンチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロヘキシル）メチル（メタ）アクリレート等の（メタ）アクリル酸ヒドロキシアルキルエステル、カプロラクトン変性２−ヒドロキシエチル（メタ）アクリレート等のカプロラクトン変性モノマー、ジエチレングリコール（メタ）アクリレート、ポリエチレングリコール（メタ）アクリレート等のオキシアルキレン変性モノマー、２−アクリロイロキシエチル−２−ヒドロキシエチルフタル酸等の１級水酸基含有モノマー；２−ヒドロキシプロピル（メタ）アクリレート、２−ヒドロキシブチル（メタ）アクリレート、３−クロロ−２−ヒドロキシプロピル（メタ）アクリレート等の２級水酸基含有モノマー；２，２−ジメチル２−ヒドロキシエチル（メタ）アクリレート等の３級水酸基含有モノマー等を挙げることができる。
【００４４】
上記カルボキシ基含有モノマーとしては、例えば、（メタ）アクリル酸、（メタ）アクリル酸ダイマー、クロトン酸、マレイン酸、無水マレイン酸、フマル酸、シトラコン酸、グルタコン酸、イタコン酸、アクリルアミドＮ−グリコール酸、ケイ皮酸等が挙げられる。
【００４５】
上記アミノ基含有モノマーとしては、例えば、アミノエチル（メタ）アクリレート、Ｎ，Ｎ−ジメチルアミノエチル（メタ）アクリレート、Ｎ，Ｎ−ジメチルアミノプロピル（メタ）アクリレート等が挙げられる。
【００４６】
上記アミド基含有モノマーとしては、例えば、エトキシメチル（メタ）アクリルアミド、ｎ−ブトキシメチル（メタ）アクリルアミド、（メタ）アクリロイルモルホリン、ジメチル（メタ）アクリルアミド、ジエチル（メタ）アクリルアミド、ジメチルアミノプロピルアクリルアミド、（メタ）アクリルアミドＮ−メチロール（メタ）アクリルアミド等の（メタ）アクリルアミド系モノマー等が挙げられる。
【００４７】
上記グリシジル基含有モノマーとしては、例えば、メタクリル酸グリシジル、メタクリル酸アリルグリシジル等が挙げられる。
【００４８】
上記スルホン酸基含有モノマーとしては、例えば、エチレンスルホン酸、アリルスルホン酸、メタアリルスルホン酸等のオレフィンスルホン酸、２−アクリルアミド−２−メチロールプロパンスルホン酸、スチレンスルホン酸あるいはその塩等が挙げられる。
【００４９】
上記リン酸基含有モノマーとしては、例えば、２−ヒドロキシエチルアクリロイルホスフェート等が挙げられる。
【００５０】
上記オキサゾリン基含有モノマーとしては、例えば、２−ビニル−２−オキサゾリン、２−ビニル−５−メチル−２−オキサゾリン、２−イソプロペニル−２−オキサゾリン等が挙げられる。
【００５１】
上記アセトアセチル基含有モノマーとしては、例えば、２−（アセトアセトキシ）エチル（メタ）アクリレート、アリルアセトアセテート等が挙げられる。
【００５２】
上記イソシアネート基含有モノマーとしては、例えば、２−（メタ）アクリロイルオキシエチルイソシアネート等が挙げられる。
【００５３】
上記アルコキシ基含有モノマーとしては、例えば、メトキシエチル（メタ）アクリレート、エトキシエチル（メタ）アクリレート、プロポキシエチル（メタ）アクリレート、ブトキシエチル（メタ）アクリレート、エトキシプロピル（メタ）アクリレート等が挙げられる。
【００５４】
アルコキシシリル基含有モノマーとしては、例えば、３−（メタ）アクリロキシプロピルトリメトキシシラン、３−（メタ）アクリロキシプロピルトリエトキシシラン、３−（メタ）アクリロキシプロピルメチルジメトキシシラン、３−（メタ）アクリロキシプロピルメチルジエトキシシラン等が挙げられる。
【００５５】
上記官能基含有モノマーを使用する場合の重合成分中における含有量は、通常０．５重量％以上であり、好ましくは１〜３０重量％であり、より好ましくは３〜２５重量％、特に好ましくは５〜２０重量％である。
【００５６】
上記多官能モノマーとしては、例えば、１，６−ヘキサンジオールジ（メタ）アクリレート、エチレングリコールジ（メタ）アクリレート、プロピレングリコールジ（メタ）アクリレート、ポリエチレングリコールジ（メタ）アクリレート、ポリエチレングリコールジ（メタ）アクリレート、ポリプロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、エチレンオキサイド変性トリメチロールプロパントリ（メタ）アクリレート、ペンタエリスリトールトリ（メタ）アクリレート、ジペンタエリスリトールペンタ（メタ）アクリレート、ジペンタエリスリトールヘキサ（メタ）アクリレート等が挙げられる。これらは単独で用いてもよいし、２種以上を併用してもよい。
【００５７】
上記多官能モノマーを使用する場合の重合成分中における含有量としては、通常２重量％以下、好ましくは１重量％以下である。
【００５８】
上記その他の共重合性モノマーとしては、例えば、酢酸ビニル、プロピオン酸ビニル、ステアリン酸ビニル、安息香酸ビニル等のカルボン酸ビニルエステルモノマー；フェニル（メタ）アクリレート、ベンジル（メタ）アクリレート、フェノキシエチル（メタ）アクリレート、フェニルジエチレングリコール（メタ）アクリレート、２−ヒドロキシ−３−フェノキシプロピル（メタ）アクリレート、スチレン、α−メチルスチレン等の芳香環を含有するモノマー；ビフェニルオキシエチル（メタ）アクリレート等のビフェニルオキシ構造含有（メタ）アクリル酸エステル系モノマー；２−メトキシエチル（メタ）アクリレート、２−エトキシエチル（メタ）アクリレート、メトキシジエチレングリコール（メタ）アクリレート、エトキシジエチレングリコール（メタ）アクリレート、メトキシポリエチレングリコール（メタ）アクリレート、ポリプロピレングリコールモノ（メタ）アクリレート等のアルコキシ基またはオキシアルキレン基を含有するモノマー；アクリロニトリル、メタクリロニトリル、塩化ビニル、塩化ビニリデン、アルキルビニルエーテル、ビニルトルエン、ビニルピリジン、ビニルピロリドン、イタコン酸ジアルキルエステル、フマル酸ジアルキルエステル、アリルアルコール、アクリルクロライド、メチルビニルケトン、アリルトリメチルアンモニウムクロライド、ジメチルアリルビニルケトン等が挙げられる。これらは単独で用いてもよいし、２種以上を併用してもよい。
【００５９】
上記その他の共重合性モノマーを使用する場合の重合成分中における含有量としては、通常４０重量％以下、好ましくは３０重量％以下、より好ましくは２５重量％以下である。
【００６０】
上記アクリル系樹脂は、上記（メタ）アクリル酸アルキルエステル系モノマーと、必要に応じて、官能基含有モノマー、多官能モノマー、およびその他の共重合性モノマーとを適宜選択し重合することにより得られる。かかる重合法としては通常、溶液ラジカル重合、懸濁重合、塊状重合、乳化重合、光重合、放射線重合等の従来公知の方法により適宜行うことができる。
【００６１】
上記アクリル系樹脂の重合においては、重合方法や重合態様等に応じて、公知一般の重合開始剤を用いることが好ましい。また、重合開始剤は、単独でもしくは２種以上を併用してもよい。
【００６２】
上記の重合方法によって得られるアクリル系樹脂のガラス転移温度（Ｔｇ）は、通常−７０〜−１０℃であり、好ましくは−７０〜−２０℃、特に好ましくは−７０〜−３０℃、さらに好ましくは−７０〜−４０℃、殊に好ましくは−６５〜−５０℃である。
【００６３】
なお、アクリル系樹脂のガラス転移温度（Ｔｇ）は、ＴＡインスツルメント社製の示差走査熱量計「ＤＳＣ  Ｑ２０００」を用いて測定される値である。測定温度範囲は−８０〜４０℃で、温度上昇速度は、５℃／分である。
【００６４】
上記アクリル系樹脂組成物には、架橋剤を含有してもよい。上記架橋剤としては、アクリル系粘着剤の分野において公知一般の架橋剤を使用することができ、例えば、エポキシ系架橋剤、イソシアネート系架橋剤、シリコーン系架橋剤、オキサゾリン系架橋剤、アジリジン系架橋剤、シラン系架橋剤、アルキルエーテル化メラミン系架橋剤、金属キレート系架橋剤等が挙げられる。これらの架橋剤は、単独でもしくは２種以上を併用してもよい。
【００６５】
さらに、上記アクリル系樹脂組成物には、充填剤を含有してもよい。充填剤を含有させることにより、アクリル系樹脂フォーム基材の剪断強度を高めることができ、ひいては、粘着テープを被着体から引き剥がす剥離強度が向上する傾向がある。また、粘着テープの過度の変形を抑え、粘着テープ全体としての柔軟性と凝集性とのバランスを好適に調整しやすくなる傾向がある。
【００６６】
上記充填剤としては、各種の粒子状物質を用いることができ、上記粒子状物質の構成材料としては、例えば、銅、ニッケル、アルミニウム、クロム、鉄、ステンレス等の金属、アルミナ、ジルコニア等の金属酸化物、炭化ケイ素、炭化ホウ素、炭化窒素等の炭化物、窒化アルミニウム、窒化ケイ素、窒化ホウ素等の窒化物、炭化カルシウム、炭酸カルシウム、水酸化アルミニウム、ガラス、シリカ等の無機材料、ポリスチレン、アクリル系樹脂（例えば、ポリメチルメタクリレート等）、フェノール樹脂、ベンゾグアナミン樹脂、尿素樹脂、シリコーン樹脂、ポリエステル、ポリウレタン、ポリエチレン、ポリプロピレン、ポリアミド（例えば、ナイロン等）、ポリイミド、ポリ塩化ビニリデン等のポリマー、火山シラス、砂等の天然原料粒子等が挙げられる。これらは単独でもしくは２種以上を併せて用いてもよい。
【００６７】
上記粒子状物質の外形や粒子形状は、例えば、球状、フレーク状、不定形状等が挙げられる。また、粒子状物質の粒子構造も特に限定されず、例えば、緻密構造、多孔質構造、中空構造等が挙げられる。
なかでも、上記充填剤として中空構造の粒子状物質（以下「中空粒子」ともいう。）を含むことが好ましく、無機材料からなる中空粒子を含むことがより好ましい。そのような中空粒子の例として、中空ガラスバルーン等のガラス製のバルーン；中空アルミナバルーン等の金属化合物製の中空バルーン；中空セラミックバルーン等の磁器製の中空バルーン等が挙げられる。
【００６８】
中空ガラスバルーンとしては、例えば、富士シリシア化学社製の商品名「ガラスマイクロバルーン」、「フジバルーン  Ｈ−４０」、「フジバルーン  Ｈ−３５」、東海工業社製の商品名「セルスターＺ−２０」、「セルスターＺ−２７」、「セルスターＣＺ−３１Ｔ」、「セルスターＺ−３６」、「セルスターＺ−３９」、「セルスターＴ−３６」、「セルスターＰＺ−６０００」、ファインバルーン社製の商品名「サイラックス・ファインバルーン」、ポッターズ・バロッティーニ社製の商品名「Ｑ−ＣＥＬ（商標）５０２０」、「Ｑ−ＣＥＬ（商標）７０１４」、商品名「Ｓｐｈｅｒｉｃｅｌ（商標）１１０Ｐ８」、「Ｓｐｈｅｒｉｃｅｌ（商標）２５Ｐ４５」、「Ｓｐｈｅｒｉｃｅｌ（商標）３４Ｐ３０」、「Ｓｐｈｅｒｉｃｅｌ（商標）６０Ｐ１８」、昭和化学工業社製の商品名「スーパーバルーンＢＡ−１５」、「スーパーバルーン７３２Ｃ」等の市販品を用いることができる。
【００６９】
使用する中空粒子の平均粒子径は特に制限されない。例えば、通常１〜５００μｍ、好ましくは５〜４００μｍ、より好ましくは１０〜３００μｍ、さらに好ましくは１０〜２００μｍ、特に好ましくは１０〜１５０μｍである。
また、中空粒子の平均粒子径は、通常、発泡体シートの厚みの５０％以下であることが適当であり、３０％以下、さらには１０％以下であることが好ましい。
【００７０】
中空粒子の比重は特に制限されないが、均一分散性や機械的強度等を考慮して、例えば、通常０．１〜１．８ｇ／ｃｍ3、好ましくは０．１〜１．５ｇ／ｃｍ3、さらに好ましくは０．１〜０．５ｇ／ｃｍ3、特に好ましくは０．２〜０．５ｇ／ｃｍ3である。
中空粒子の使用量は特に限定されず、例えば、発泡体シート全体の体積の１〜７０体積％とすることができ、好ましくは５〜５０体積％とすることが適当であり、特に好ましくは１０〜４０体積％とすることが好ましい。
【００７１】
上記充填剤の平均粒子径は、例えば、通常１〜５００μｍ、好ましくは５〜４００μｍ、より好ましくは１０〜３００μｍ、特に好ましくは１０〜１５０μｍである。また、充填剤の平均粒子径は、通常、アクリル系樹脂フォーム基材の厚みの５０％以下であり、好ましくは３０％以下、特に好ましくは１０％以下である。
【００７２】
上記充填剤の配合量は、例えば、通常、アクリル系樹脂フォーム基材全体の１〜７０体積％であり、好ましくは５〜５０体積％、特に好ましくは１０〜４０体積％である。また、剥離力向上の観点から、充填剤の配合量は、アクリル系樹脂フォーム基材全体の１５体積％以上、好ましくは２０体積％以上、より好ましくは３０体積％以上である。
【００７３】
上記アクリル系樹脂組成物には、本発明の効果を阻害しない範囲で、例えば、アクリル系オリゴマー等の粘着付与剤、アクリル系樹脂以外の熱可塑性樹脂、可塑剤、軟化剤、着色剤（例えば、顔料、染料等）、酸化防止剤、レベリング剤、安定剤、防腐剤等の添加剤を配合してもよい。これらの添加剤は、単独でもしくは２種以上を併用してもよい。
【００７４】
上述のとおり、アクリル系樹脂フォーム基材は、アクリル系樹脂組成物を発泡形成することにより得られるが、発泡形成する方法としては、公知の方法を採用することができる。
【００７５】
アクリル系樹脂組成物を発泡形成する方法としては、例えば、予め気泡形成ガスが混入されたアクリル系樹脂組成物を硬化させる方法、発泡剤を含むアクリル系樹脂組成物を用いて、上記発泡剤から気泡を形成させる方法等が挙げられる。
【００７６】
上記予め気泡形成ガスが混入されたアクリル系樹脂組成物を硬化させる方法において、気泡形成ガスが混入されたアクリル系樹脂組成物を調製する方法は、公知の気泡混合方法を利用することができる。
【００７７】
上記発泡剤を含むアクリル系樹脂組成物を用いて、上記発泡剤から気泡を形成させる方法における発泡剤としては、アクリル系樹脂フォーム基材の発泡剤として公知のものを用いることができる。上記発泡剤としては、熱膨張性微小球等が好ましい。
【００７８】
また、上記の気泡形成ガスが混入されたアクリル系樹脂組成物または、発泡剤を含むアクリル系樹脂組成物には、気泡形成ガスの混入性や気泡の安定性の観点から、界面活性剤が配合されていてもよい。上記界面活性剤としては、例えば、イオン性界面活性剤、炭化水素系界面活性剤、シリコーン系界面活性剤、フッ素系界面活性剤等が挙げられる。これらの界面活性剤は、単独でもしくは２種以上を併用してもよい。なかでも、フッ素系界面活性剤が好ましく、特には分子中にオキシアルキレン基（例えば、炭素原子数２〜３のオキシアルキレン基）およびフッ素化炭化水素基を有するフッ素系界面活性剤が好ましい。
【００７９】
上記界面活性剤の含有量は、アクリル系樹脂１００重量部に対して、固形分換算で、通常０．０１〜３重量部である。
【００８０】
上記の気泡形成ガスが混入されたアクリル系樹脂組成物または、発泡剤を含むアクリル系樹脂組成物を、所定の面上に塗工して硬化させることにより、アクリル系樹脂フォーム基材を形成することができる。
【００８１】
上記硬化方法としては、加熱する方法、活性エネルギー線（例えば、紫外線）を照射する方法等が挙げられる。
【００８２】
そして、アクリル系樹脂フォーム基材の諸物性が、前述した範囲となるように、上記原料等を調整することにより、本発明で用いることのできるアクリル系樹脂フォーム基材が得られる。
【００８３】
＜ポリエステル系粘着剤組成物［ＩＩ］＞
本発明で用いるポリエステル系粘着剤組成物［ＩＩ］は、多価カルボン酸類由来の構造単位およびポリオール由来の構造単位を有しており、多価カルボン酸類における芳香族構造含有化合物の含有量、および重量平均分子量が特定の範囲であるポリエステル系樹脂（Ａ）を含有することを特徴とする。
【００８４】
そして、本発明で用いるポリエステル系粘着剤組成物［ＩＩ］は、上記ポリエステル系樹脂（Ａ）を必須成分とし、加水分解抑制剤（Ｂ）、ウレタン化触媒（Ｃ）、および架橋剤（Ｄ）からなる群から選ばれた少なくとも１つを含有していることが好ましく、さらに（Ｂ）〜（Ｄ）成分のいずれも含有することがより好ましい。
このようなポリエステル系粘着剤組成物［ＩＩ］を構成する各成分について、以下、順次説明する。
【００８５】
［ポリエステル系樹脂（Ａ）］
ポリエステル系樹脂（Ａ）は、通常、構成原料として、多価カルボン酸類（ａ１）およびポリオール（ａ２）を含む共重合成分を共重合することにより得られ、そのポリエステル系樹脂（Ａ）は、その樹脂組成として、多価カルボン酸類（ａ１）由来の構造単位およびポリオール（ａ２）由来の構造単位を有するようになる。
なお、本発明において、「カルボン酸類」との用語は、カルボン酸に加え、カルボン酸塩、カルボン酸無水物、カルボン酸ハロゲン化物、カルボン酸エステル等のカルボン酸誘導体も含むものである。
【００８６】
また、本発明で用いられるポリエステル系樹脂（Ａ）は、ウレタン系樹脂フォーム基材またはアクリル系樹脂フォーム基材との密着性や、ポリオレフィン被着体に対する接着性の点から水添ポリブタジエン構造含有化合物（ａ３）を含む共重合成分を共重合することが好ましく、上記水添ポリブタジエン構造含有化合物（ａ３）を共重合することにより、ポリエステル系樹脂（Ａ）は、水添ポリブタジエン構造含有化合物（ａ３）由来の構造単位を有するようになる。この水添ポリブタジエン構造含有化合物（ａ３）は、ポリエステル系樹脂（Ａ）の構成原料である、多価カルボン酸類（ａ１）およびポリオール（ａ２）の少なくとも一方として含まれることが好ましい。
【００８７】
〔多価カルボン酸類（ａ１）〕
ポリエステル系樹脂（Ａ）の構成原料として用いられる上記多価カルボン酸類（ａ１）としては、例えば、二価カルボン酸類、三価以上の多価カルボン酸類が挙げられ、ポリエステル系樹脂（Ａ）を安定的に得られる点から二価カルボン酸類が好ましく用いられる。
【００８８】
上記二価カルボン酸類としては、例えば、
マロン酸類、ジメチルマロン酸類、コハク酸類、グルタル酸類、アジピン酸類、トリメチルアジピン酸類、ピメリン酸類、２，２−ジメチルグルタル酸類、アゼライン酸類、セバシン酸類、フマル酸類、マレイン酸類、イタコン酸類、チオジプロピオン酸類、ジグリコール酸類、１，９−ノナンジカルボン酸類、等の脂肪族ジカルボン酸類；
フタル酸類、テレフタル酸類、イソフタル酸類、ベンジルマロン酸類、ジフェン酸類、４，４’−オキシジ安息香酸類、さらに１，８−ナフタレンジカルボン酸類、２，３−ナフタレンジカルボン酸類、２，７−ナフタレンジカルボン酸類等のナフタレンジカルボン酸類、等の芳香族ジカルボン酸類；
１，３−シクロペンタンジカルボン酸類、１，２−シクロヘキサンジカルボン酸類、１，３−シクロペンタンジカルボン酸類、１，４−シクロヘキサンジカルボン酸類、２，５−ノルボルナンジカルボン酸類、アダマンタンジカルボン酸類、等の脂環族ジカルボン酸類；
等が挙げられる。
また、上記三価以上のカルボン酸類としては、例えば、トリメリット酸類、ピロメリット酸類、アダマンタントリカルボン酸類、トリメシン酸類、等が挙げられる。
これらの多価カルボン酸類（ａ１）は単独でもしくは２種以上併せて用いることができる。
【００８９】
また、上記多価カルボン酸類（ａ１）のなかでも、ポリエステル系樹脂（Ａ）の結晶性を下げる点から、芳香族多価カルボン酸類、特には非対称の芳香族多価カルボン酸類（ａ１−１）を含ませることが好ましく、非対称の芳香族多価カルボン酸類（ａ１−１）としては、例えば、フタル酸類、イソフタル酸類、１，８−ナフタレンジカルボン酸類、２，３−ナフタレンジカルボン酸類、２，７−ナフタレンジカルボン酸類等が挙げられ、なかでも反応性の点でイソフタル酸類が特に好ましく用いられる。
【００９０】
かかる芳香族多価カルボン酸類、特には非対称の芳香族多価カルボン酸類（ａ１−１）の含有量としては、多価カルボン酸類（ａ１）全体に対して、８０モル％以下、特には１〜８０モル％であることが好ましく、特に好ましくは２〜７０モル％、さらに好ましくは３〜６０モル％、殊に好ましくは５〜４０モル％である。かかる含有量が少なすぎると、樹脂が結晶化し、充分な粘着性能が得られなくなる傾向があり、多すぎると相溶性、および初期密着性（タック）が低下する傾向がある。
【００９１】
さらに、上記多価カルボン酸類（ａ１）のなかでも、ポリエステル系樹脂（Ａ）の結晶性を別観点より下げる点から、炭素数が奇数の脂肪族多価カルボン酸類（ａ１−２）を含ませることが好ましく、炭素数が奇数の脂肪族多価カルボン酸類（ａ１−２）としては、例えば、マロン酸類、グルタル酸類、ピメリン酸類、アゼライン酸類、１，９−ノナンジカルボン酸類等が挙げられ、なかでもアゼライン酸類が特に好ましく用いられる。
【００９２】
かかる炭素数が奇数の脂肪族多価カルボン酸類（ａ１−２）の含有量としては、多価カルボン酸類（ａ１）全体に対して、５〜１００モル％であることが好ましい。とりわけ、溶液透明性を重視する場合は、多価カルボン酸類（ａ１）全体に対して、５〜９５モル％であることが好ましく、特に好ましくは１０〜９０モル％、さらに好ましくは２０〜８５モル％、殊に好ましくは３０〜８０モル％である。かかる含有量が少なすぎると樹脂が結晶化し充分な粘着性能が得られなくなる傾向がある。
【００９３】
本発明においては、粘着物性の点から、多価カルボン酸類（ａ１）として、非対称の芳香族多価カルボン酸類（ａ１−１）および脂肪族多価カルボン酸類を併用することも好ましい。非対称の芳香族多価カルボン酸類（ａ１−１）および脂肪族多価カルボン酸類の含有比率（モル比）としては、非対称の芳香族多価カルボン酸類（ａ１−１）／脂肪族多価カルボン酸類＝１／９９〜７０／３０であることが好ましく、特に好ましくは５／９５〜５０／５０、さらに好ましくは１０／９０〜３０／７０である。
【００９４】
なお、ポリエステル系樹脂（Ａ）中に分岐点を増やす目的で、三価以上の多価カルボン酸類を用いることもでき、なかでも、比較的ゲル化が発生しにくい点でトリメリット酸類を用いることが好ましい。
【００９５】
かかる三価以上の多価カルボン酸類の含有量としては、粘着剤の凝集力を高めることができる点で、多価カルボン酸類（ａ１）全体に対して、好ましくは１０モル％以下、特に好ましくは０．１〜５モル％であり、かかる含有量が多すぎるとポリエステル系樹脂（Ａ）の製造時にゲル化が生じやすい傾向がある。
【００９６】
〔ポリオール（ａ２）〕
ポリエステル系樹脂（Ａ）の構成原料として用いられるポリオール（ａ２）としては、二価アルコール、三価以上のポリオールがある。
【００９７】
上記二価アルコールとしては、例えば、エチレングリコール、ジエチレングリコール、トリエチレングリコール、プロピレングリコール、ジプロピレングリコール、１，３−プロパンジオール、２，４−ジメチル−２−エチルヘキサン−１，３−ジオール、２−メチル−１，３−プロパンジオール、２，２−ジメチル−１，３−プロパンジオール（ネオペンチルグリコール）、２−エチル−２−ブチル−１，３−プロパンジオール、２−エチル−２−イソブチル−１，３−プロパンジオール、１，３−ブタンジオール、１，４−ブタンジオール、１，５−ペンタンジオール、１，６−ヘキサンジオール、３−メチル−１，５−ペンタンジオール、２，２，４−トリメチル−１，６−ヘキサンジオール等の脂肪族ジオール；
１，２−シクロヘキサンジメタノール、１，３−シクロヘキサンジメタノール、１，４−シクロヘキサンジメタノール、スピログリコール、トリシクロデカンジメタノール、アダマンタンジオール、２，２，４，４−テトラメチル−１，３−シクロブタンジオール等の脂環族ジオール；
４，４’−チオジフェノール、４，４’−メチレンジフェノール、ビスフェノール、ビスフェノールフルオレン、４，４’−ジヒドロキシビフェニル、ｏ−，ｍ−及びｐ−ジヒドロキシベンゼン、２，５−ナフタレンジオール、ｐ−キシレンジオール等の芳香族ジオール；
及びこれらのエチレンオキサイド、プロピレンオキサイド付加体が挙げられる。
さらに、ヒマシ油から誘導される脂肪酸エステルや、オレイン酸、エルカ酸等から誘導されるダイマージオール、グリセロールモノステアレート等が挙げられる。
また、上記三価以上のポリオールとしては、例えば、ペンタエリスリトール、ジペンタエリスリトール、トリペンタエリスリトール、グリセリン、トリメチロールプロパン、トリメチロールエタン、１，３，６−ヘキサントリオール、アダマンタントリオール等が挙げられる。
上記のこれらポリオール（ａ２）は単独でもしくは２種以上併せて用いることができる。
【００９８】
上記ポリオール（ａ２）のなかでも、分岐構造含有ポリオール（ａ２−１）を含有することが分岐点を増やし、結晶性を崩す点から好ましい。分岐構造含有ポリオール（ａ２−１）としては、例えば、ネオペンチルグリコール、２−メチル−１，３−プロパンジオール、２−メチル−２−エチル−１，３−プロパンジオール、２，２−ジエチル−１，３−プロパンジオール、２−メチル−２−プロピル−１，３−プロパンジオール、２−ブチル−２−エチル−１，３−プロパンジオール、３−メチル−１，５−ペンタンジオール、２−メチル−２，４−ペンタンジオール、２，４−ジエチル−１，５−ペンタンジオール、１，３，５−トリメチル−１，３−ペンタンジオール、２−メチル−１，６−ヘキサンジオール等が挙げられる。なかでも、ネオペンチルグリコールが特に好ましい。
なお、分岐構造含有ポリオール（ａ２−１）としては、後述の水添ポリブタジエンポリオール（ａ３−２）を除くものである。
【００９９】
上記分岐構造含有ポリオール（ａ２−１）の含有量は、ポリオール（ａ２）全体に対して５〜９９モル％であることが好ましく、特には１０〜９５モル％、さらには３０〜９０モル％であることが好ましい。かかる含有量が少なすぎると、樹脂が結晶化し充分な粘着性能が得られにくい傾向があり、多すぎると、ポリエステル系樹脂（Ａ）の製造において反応時間が長くなる傾向がある。
【０１００】
また一方、上記ポリオール（ａ２）のなかでも、直鎖ポリオール（ａ２−２）を含有することが反応性の点から好ましく、さらには炭素数２〜４０の直鎖ポリオールがより好ましい。かかる直鎖ポリオール（ａ２−２）としては、例えば、エチレングリコール、１，３−プロパンジオール、１，４−ブタンジオール、１，５−ペンタンジオール、１，６−ヘキサンジオール、ジエチレングリコール、ジプロピレングリコール、１，９−ノナンジオール、１，１０−デカンジオール、１，１２−ドデカンジオール、等の脂肪族グリコールが挙げられる。なかでも、１，４−ブタンジオールが特に好ましい。
【０１０１】
直鎖ポリオール（ａ２−２）の含有量は、ポリオール（ａ２）全体に対して、１〜１００モル％であることが好ましく、さらには３〜９５モル％、特には５〜９０モル％、さらには１０〜８０モル％、殊には１５〜６０モル％であることが好ましい。かかる含有量が少なすぎると、安定した樹脂形成が得られ難くなる傾向がある。
【０１０２】
また、ポリエステル系樹脂（Ａ）中に分岐点を増やす目的で三価以上のポリオールを用いることもでき、三価以上のポリオールとしては、例えば、ペンタエリスリトール、ジペンタエリスリトール、トリペンタエリスリトール、グリセリン、トリメチロールプロパン、トリメチロールエタン、１，３，６−ヘキサントリオール、アダマンタントリオール等が挙げられる。
【０１０３】
かかる三価以上のポリオールの含有量としては、ポリオール（ａ２）全体に対して、２０モル％以下であることが好ましく、さらには０．１〜１０モル％であることが好ましく、特には０．５〜５モル％が好ましい。かかる三価以上のポリオールの含有量が多すぎるとポリエステル系樹脂（Ａ）の製造が困難となる傾向がある。
【０１０４】
多価カルボン酸類（ａ１）とポリオール（ａ２）の配合割合としては、多価カルボン酸類（ａ１）１当量あたり、ポリオール（ａ２）が１〜３当量であることが好ましく、特に好ましくは１．１〜２当量である。ポリオール（ａ２）の配合割合が少なすぎると、酸価が高くなり高分子量化が困難となる傾向があり、多すぎると収率が低下する傾向がある。
【０１０５】
〔水添ポリブタジエン構造含有化合物（ａ３）〕
本発明に用いられるポリエステル系樹脂（Ａ）は、前述のように、水添ポリブタジエン構造含有化合物（ａ３）由来の構造単位を有することが好ましい。このようなポリエステル系樹脂（Ａ）の構成原料としては、水添ポリブタジエン構造含有化合物（ａ３）を適宜配合することができるが、本発明の目的を達成する点から、多価カルボン酸類（ａ１）およびポリオール（ａ２）の少なくとも一方として、水添ポリブタジエン構造含有化合物（ａ３）を含有することが好ましい。
以下、多価カルボン酸類（ａ１）に含まれる水添ポリブタジエン構造含有化合物（ａ３）を水添ポリブタジエン構造含有多価カルボン酸類（ａ３−１）とし、ポリオール（ａ２）に含まれる水添ポリブタジエン構造含有化合物（ａ３）を水添ポリブタジエンポリオール（ａ３−２）と称する。
【０１０６】
上記水添ポリブタジエン構造含有化合物（ａ３）の含有量は、ポリエステル系樹脂（Ａ）の全共重合成分に対して、０．００１〜１５モル％であることが好ましく、さらには０．００５〜１０モル％、特には０．０１〜５モル％、殊には０．０２〜１モル％であることが好ましい。かかる含有量が少なすぎると、ポリオレフィン被着体への接着性が低下する傾向があり、多すぎると、相溶性が低下する傾向がある。
【０１０７】
上記多価カルボン酸類（ａ１）に含まれる水添ポリブタジエン構造含有多価カルボン酸類（ａ３−１）としては、例えば、１，２−ポリブタジエンジカルボン酸類、１，４−ポリブタジエンジカルボン酸類、１，４−ポリイソプレンジカルボン酸類等のポリブタジエン系多価カルボン酸類あるいはこれらのポリブタジエン系多価カルボン酸類の二重結合を水素またはハロゲン等で飽和化した飽和炭化水素系多価カルボン酸類等が挙げられる。さらには、ポリブタジエン系多価カルボン酸類にスチレン、エチレン、酢酸ビニル、アクリル酸エステル等のオレフィン化合物を共重合させた多価カルボン酸類やその水素化した多価カルボン酸類等も使用できる。なかでも特に好ましくは、飽和度の高い炭化水素系ポリブタジエン多価カルボン酸類であり、数平均分子量が３００〜３０，０００、特には５００〜１０，０００、さらには８００〜５，０００のものが好ましく、またカルボキシ基の平均官能数が１．５〜３であるものが好ましい。
【０１０８】
また、上記水添ポリブタジエン構造含有多価カルボン酸類（ａ３−１）としては、水添ポリブタジエン構造中における１，２結合部位、および１，４結合部位において、１，２結合部位の割合が多い方がポリオレフィン基材への接着性に優れる点で好ましい。また、水添ポリブタジエン構造中に占める１，２結合部位が２５〜１００％であることが好ましく、特には５０〜１００％であることが好ましく、殊には７５〜１００％であることが好ましい。
【０１０９】
上記水添ポリブタジエン構造含有多価カルボン酸類（ａ３−１）の含有量は、ポリエステル系樹脂（Ａ）の全共重合成分に対して、０．００１〜１５モル％であることが好ましく、さらには０．００５〜１０モル％、特には０．０１〜５モル％、殊には０．０２〜１モル％であることが好ましい。かかる含有量が少なすぎると、ポリオレフィン被着体への接着性が低下する傾向があり、多すぎると、相溶性が低下する傾向がある。
【０１１０】
また、ポリエステル系樹脂（Ａ）の構成原料としてさらに好ましくは、ポリオール（ａ２）として、水添ポリブタジエン構造含有化合物（ａ３）を含有することであり、なかでも特に好ましくは、水添ポリブタジエン構造含有化合物（ａ３）が、ポリオール（ａ２）中の水添ポリブタジエンポリオール（ａ３−２）であることである。
【０１１１】
上記水添ポリブタジエンポリオール（ａ３−２）としては、例えば、１，２−ポリブタジエンポリオール、１，４−ポリブタジエンポリオール、１，４−ポリイソプレンポリオール等のポリブタジエン系ポリオールあるいはこれらのポリブタジエン系ポリオールの二重結合を水素またはハロゲン等で飽和化した飽和炭化水素系ポリオール等が挙げられる。さらには、ポリブタジエン系ポリオールにスチレン、エチレン、酢酸ビニル、アクリル酸エステル等のオレフィン化合物を共重合させたポリオールやその水素化したポリオール等も使用できる。なかでも特に好ましくは、飽和度の高い炭化水素系ポリブタジエンポリオールであり、数平均分子量が３００〜３０，０００が好ましく、より好ましくは５００〜１０，０００、さらに好ましくは８００〜５，０００であり、水酸基の平均官能数が１．５〜３のものであることが好ましい。
【０１１２】
また、水添ポリブタジエンポリオール（ａ３−２）としては、水添ポリブタジエン構造中における１，２結合部位、および１，４結合部位において、１，２結合部位の割合が多い方がポリオレフィン基材への接着性に優れる点で好ましい。水添ポリブタジエン構造中に占める１，２結合部位が２５〜１００％であることが好ましく、特には５０〜１００％であることが好ましく、殊には７５〜１００％であることが好ましい。
【０１１３】
上記水添ポリブタジエンポリオール（ａ３−２）の含有量は、ポリエステル系樹脂（Ａ）の全共重合成分に対して、０．００１〜１５モル％であることが好ましく、さらには０．００５〜１０モル％、特には０．０１〜５モル％、殊には０．０２〜１モル％であることが好ましい。かかる含有量が少なすぎると、ポリオレフィン被着体への接着性が低下する傾向があり、多すぎると、相溶性が低下する傾向がある。
【０１１４】
本発明で用いられるポリエステル系樹脂（Ａ）は、上記多価カルボン酸類（ａ１）とポリオール（ａ２）とを適宜選び、これらを触媒存在下、公知の方法により重縮合反応させることにより製造される。
【０１１５】
重縮合反応に際しては、まずエステル化反応が行われた後、重縮合反応が行われる。
【０１１６】
かかるエステル化反応においては、触媒が用いられ、具体的には、例えば、テトライソプロピルチタネート、テトラブチルチタネート等のチタン系触媒、三酸化アンチモン等のアンチモン系触媒、二酸化ゲルマニウム等のゲルマニウム系触媒等の触媒や、酢酸亜鉛、酢酸マンガン、ジブチル錫オキサイド等の触媒を挙げることができ、これらの１種あるいは２種以上が用いられる。これらのなかでも、触媒活性の高さと色相のバランスから、三酸化アンチモン、テトラブチルチタネート、二酸化ゲルマニウム、酢酸亜鉛が好ましい。
【０１１７】
該触媒の配合量は、全共重合成分に対して１〜１０，０００ｐｐｍであることが好ましく、特に好ましくは１０〜５，０００ｐｐｍ、さらに好ましくは２０〜３，０００ｐｐｍである。かかる配合量が少なすぎると、重合反応が充分に進行しにくい傾向があり、多すぎても反応時間短縮等の利点はなく副反応が起こりやすい傾向がある。
【０１１８】
エステル化反応時の反応温度については、２００〜３００℃が好ましく、特に好ましくは２１０〜２８０℃、さらに好ましくは２２０〜２６０℃である。かかる反応温度が低すぎると反応が充分に進みにくい傾向があり、高すぎると分解等の副反応が起こりやすい傾向がある。また、反応時の圧力は通常、常圧下である。
【０１１９】
上記エステル化反応が行われた後、重縮合反応が行われる。
重縮合反応の反応条件としては、上記のエステル化反応で用いるものと同様の触媒をさらに同程度の量配合し、反応温度を好ましくは２２０〜２８０℃、特に好ましくは２３０〜２７０℃として、反応系を徐々に減圧して最終的には５ｈＰａ以下で反応させることが好ましい。かかる反応温度が低すぎると反応が充分に進行しにくい傾向があり、高すぎると分解等の副反応が起こりやすい傾向がある。
【０１２０】
かくして本発明で用いられるポリエステル系樹脂（Ａ）が得られる。上記ポリエステル系樹脂（Ａ）は、多価カルボン酸類由来の構造単位およびポリオール由来の構造単位を有しており、多価カルボン酸類における芳香族構造含有化合物の含有量、および重量平均分子量が特定の範囲のものである。
【０１２１】
上記ポリエステル系樹脂（Ａ）は、基材［Ｉ］との密着性や、ポリオレフィン被着体に対する接着性の点から、多価カルボン酸類における芳香族構造含有化合物の含有量が８０モル％以下である。好ましくは２〜７０モル％、特に好ましくは３〜６０モル％、さらに好ましくは５〜４０モル％である。多価カルボン酸類における芳香族構造含有化合物の含有量が上記範囲外であると、基材［Ｉ］との密着性が低下する。
【０１２２】
上記ポリエステル系樹脂（Ａ）は、さらに水添ポリブタジエン構造含有化合物（ａ３）由来の構造単位を含有することが好ましい。また、ポリエステル系樹脂（Ａ）中の水添ポリブタジエン構造含有化合物（ａ３）由来の構造単位の含有量は、０．０１〜５０重量％であることが好ましく、より好ましくは０．１〜３０重量％、特に好ましくは０．２〜２０重量％、さらに好ましくは０．３〜１０重量％である。水添ポリブタジエン構造含有化合物（ａ３）由来の構造単位の含有量が上記範囲内であると、より基材［Ｉ］との密着性に優れる傾向がある。
【０１２３】
そして、ポリエステル系樹脂（Ａ）中の、上記水添ポリブタジエン構造含有化合物（ａ３）由来の構造単位は、多価カルボン酸類（ａ１）由来の構造単位およびポリオール（ａ２）由来の構造単位の少なくとも一方として含まれることがポリオレフィン被着体への接着性の点から好ましく、さらに好ましくはポリオール（ａ２）由来の構造単位として含まれることである。
【０１２４】
さらに、前記水添ポリブタジエンポリオール（ａ３−２）由来の構造単位が、ポリオール（ａ２）由来の構造単位として含まれる場合は、水添ポリブタジエンポリオール（ａ３−２）由来の構造単位が、ポリオール（ａ２）由来の構造単位中に０．００１〜３０モル％含有することが相溶性の点から好ましく、さらに好ましくは０．０１〜２０モル％、特に好ましくは０．０３〜１０モル％、殊に好ましくは０．０４〜５モル％、０．０５〜２モル％、０．１〜１モル％である。
【０１２５】
また、ポリエステル系樹脂（Ａ）は、通常、多価カルボン酸類（ａ１）由来の構造単位およびポリオール（ａ２）由来の構造単位を有するが、前記芳香族多価カルボン酸類、特に非対称の芳香族多価カルボン酸類（ａ１−１）由来の構造単位が、多価カルボン酸類（ａ１）由来の構造単位として含まれる場合は、非対称の芳香族多価カルボン酸類（ａ１−１）由来の構造単位が、多価カルボン酸類（ａ１）由来の構造単位中に８０モル％以下であることが好ましく、特に好ましくは２〜７０モル％、さらに好ましくは３〜６０モル％、殊に好ましくは５〜４０モル％である。
【０１２６】
前記炭素数が奇数の脂肪族多価カルボン酸類（ａ１−２）由来の構造単位が、多価カルボン酸類（ａ１）由来の構造単位として含まれる場合は、炭素数が奇数の脂肪族多価カルボン酸類（ａ１−２）由来の構造単位が、多価カルボン酸類（ａ１）由来の構造単位中に５〜１００モル％含有することが好ましく、特に好ましくは１０〜１００モル％、さらに好ましくは２０〜１００モル％、殊に好ましくは３０〜１００モル％である。
【０１２７】
一方、前記分岐構造含有ポリオール（ａ２−１）由来の構造単位が、ポリオール（ａ２）由来の構造単位として含まれる場合は、分岐構造含有ポリオール（ａ２−１）由来の構造単位が、ポリオール（ａ２）由来の構造単位中に５〜９９モル％含有することが結晶性を崩す点で好ましく、特には１０〜９５モル％、さらには３０〜９０モル％であることが好ましい。
【０１２８】
また、前記直鎖ポリオール（ａ２−２）由来の構造単位が、ポリオール（ａ２）由来の構造単位として含まれる場合は、直鎖ポリオール（ａ２−２）由来の構造単位が、ポリオール（ａ２）由来の構造単位中に３〜９５モル％含有することが安定した樹脂形成の点から好ましく、さらに好ましくは５〜９０モル％、特に好ましくは１０〜８０モル％、殊に好ましくは１５〜６０モル％である。
【０１２９】
ここで、上記ポリエステル系樹脂（Ａ）の各成分由来の構造単位割合（組成割合）は、例えば、ＮＭＲにより求めることができる。
【０１３０】
また、上記ポリエステル系樹脂（Ａ）の重量平均分子量は、粘着剤の凝集力の点から５，０００〜３００，０００である。好ましくは８，０００〜２００，０００であり、特に好ましくは１０，０００〜、１５０，０００、さらに好ましくは２０，０００〜１００，０００である。かかる重量平均分子量が小さすぎると粘着剤として充分な凝集力が得られず、耐熱性や機械的強度が低下しやすい。また、重量平均分子量が大きすぎるとポリエステル系樹脂（Ａ）の製造時にゲル化しやすくなり、樹脂が得られにくく、さらに基材への密着性が低下する。
【０１３１】
なお、本発明の重量平均分子量は、標準ポリスチレン分子量換算による重量平均分子量であり、高速液体クロマトグラフ（東ソー社製、「ＨＬＣ−８３２０ＧＰＣ」）に、カラム：ＴＳＫｇｅｌ  ＳｕｐｅｒＭｕｌｔｉｐｏｒｅ  ＨＺ−Ｍ（排除限界分子量：２×１０6、理論段数：１６，０００段／本、充填剤材質：スチレン−ジビニルベンゼン共重合体、充填剤粒径：４μｍ）を２本直列にして用いることにより測定されるものである。数平均分子量も同様の方法を用いることができる。
【０１３２】
また、ポリエステル系樹脂（Ａ）中のエステル結合濃度は、通常１〜１５ｍｍｏｌ／ｇであり、好ましくは１．５〜１４ｍｍｏｌ／ｇ、特に好ましくは２〜１３ｍｍｏｌ／ｇ、より好ましくは３〜１２ｍｍｏｌ／ｇ、さらに好ましくは４〜１１ｍｍｏｌ／ｇ、殊に好ましくは５〜１０．５ｍｍｏｌ／ｇ、好ましくは６〜１０ｍｍｏｌ／ｇ、最も好ましくは７〜９．５ｍｍｏｌ／ｇである。エステル結合濃度が低すぎると、貯蔵弾性率が低くなり凝集力が低下する傾向があり、エステル結合濃度が高すぎると、貯蔵弾性率が高くなり密着性が低下する傾向がある。
なお、上記ポリエステル系樹脂（Ａ）のエステル結合濃度は、出来上がり樹脂の重量（ｇ）に対する酸成分のモル数（ｍｍｏｌ）として算出されるものである。
エステル結合濃度（ｍｍｏｌ／ｇ）＝酸成分のモル数／出来上がり樹脂の重量
【０１３３】
上記ポリエステル系樹脂（Ａ）のガラス転移温度（Ｔｇ）は、粘着物性の点から−８０〜２０℃であることが好ましく、特に好ましくは−７０〜１５℃、さらに好ましくは−６０〜１０℃である。かかるガラス転移温度（Ｔｇ）が高すぎると柔軟性が失われ、初期粘着性が低下し、指圧程度の圧力で粘着力が発揮しにくくなり、作業性が低下する傾向があり、低すぎると凝集力が低下し、粘着テープが変形しやすくなってしまい外観を損ねる傾向がある。
【０１３４】
ここで、上記ポリエステル系樹脂（Ａ）のガラス転移温度（Ｔｇ）は、ＴＡインスツルメント社製の示差走査熱量計ＤＳＣ  Ｑ２０を用いて測定される値である。
なお、測定温度範囲は−９０℃〜１００℃で、温度上昇速度は、１０℃／分である。
【０１３５】
上記ポリエステル系樹脂（Ａ）は結晶化しないことが保存安定性の点から好ましいが、結晶化する場合においても、ポリエステル系樹脂（Ａ）の結晶化エネルギーができるだけ低いことが好ましく、通常３５Ｊ／ｇ以下、好ましくは、２０Ｊ／ｇ以下、特に好ましくは１０Ｊ／ｇ以下、殊に好ましくは５Ｊ／ｇ以下である。
【０１３６】
上記ポリスエテル系樹脂（Ａ）の酸価は１０ｍｇＫＯＨ／ｇ以下であることが好ましく、特には３ｍｇＫＯＨ／ｇ以下、さらには１ｍｇＫＯＨ／ｇ以下であることが好ましい。酸価が高すぎると、粘着剤層の一方の面に、金属等の層を貼り合わせた場合に腐食してしまう傾向がある。例えば、金属酸化物薄膜層となる構成とした際に、腐食が起こり、金属酸化物薄膜の導電性が低下する傾向がある。
【０１３７】
ここで、上記ポリエステル系樹脂（Ａ）の酸価は、ＪＩＳ  Ｋ  ００７０に基づき中和滴定により求められるものである。
【０１３８】
［加水分解抑制剤（Ｂ）］
本発明で用いるポリエステル系粘着剤組成物［ＩＩ］は、上記ポリエステル系樹脂（Ａ）と共に、加水分解抑制剤（Ｂ）を含有することが好ましい。かかる加水分解抑制剤（Ｂ）は、長期耐久性を担保させるために含有されるものである。
【０１３９】
上記加水分解抑制剤（Ｂ）としては、従来公知のものを使用することができ、例えば、上記ポリエステル系樹脂（Ａ）のカルボン酸末端基と反応して結合する化合物が挙げられ、具体的には、例えば、カルボジイミド基、エポキシ基、オキサゾリン基等の官能基を含有する化合物等が挙げられる。これらのなかでもカルボジイミド基含有化合物が、カルボキシ基末端基由来のプロトンの触媒活性を消失させる効果が高い点で好ましい。
【０１４０】
上記カルボジイミド基含有化合物としては、通常、カルボジイミド基（−Ｎ＝Ｃ＝Ｎ−）を分子内に１個以上有する公知のポリカルボジイミドを用いればよいが、より高温高湿下での耐久性を上げる点でカルボジイミド基を分子内に２個以上含有する化合物、すなわち多価カルボジイミド系化合物であることが好ましく、特には３個以上、さらには５個以上、殊には７個以上含有する化合物であることが好ましい。なお、３０個以上含有すると分子構造が大きくなりすぎるために、好ましくない傾向がある。また、上記カルボジイミド基含有化合物は、カルボジイミド化触媒の存在下でジイソシアネートを脱炭酸縮合反応させることによって生成する高分子量ポリカルボジイミドを用いることも好ましい。
【０１４１】
このような高分子量ポリカルボジイミドとしては、以下のジイソシアネートを脱炭酸縮合反応させたものが挙げられる。
【０１４２】
かかるジイソシアネートとしては、例えば、４，４’−ジフェニルメタンジイソシアネート、３，３’−ジメトキシ−４，４’−ジフェニルメタンジイソシアネート、３，３’−ジメチル−４，４’−ジフェニルメタンジイソシアネート、４，４’−ジフェニルエーテルジイソシアネート、３，３’−ジメチル−４，４’−ジフェニルエーテルジイソシアネート、２，４−トリレンジイソシアネート、２，６−トリレンジイソシアネート、１−メトキシフェニル−２，４−ジイソシアネート、イソホロンジイソシアネート、４，４’−ジシクロヘキシルメタンジイソシアネート、テトラメチルキシリレンジイソシアネート等が挙げられ、これらは単独でもしくは２種以上を併用することができる。このような高分子量ポリカルボジイミドは、合成してもよいし市販品を使用してもよい。
【０１４３】
カルボジイミド基含有化合物の市販品としては、例えば、日清紡ケミカル社製のカルボジライト（登録商標）シリーズが挙げられ、それらのなかでも、カルボジライト（登録商標）Ｖ−０１、Ｖ−０２Ｂ、Ｖ−０３、Ｖ−０４Ｋ、Ｖ−０４ＰＦ、Ｖ−０５、Ｖ−０７、Ｖ−０９、Ｖ−０９ＧＢは有機溶剤との相溶性に優れる点で好ましい。
【０１４４】
上記エポキシ基含有化合物としては、例えば、グリシジルエステル化合物やグリシジルエーテル化合物等が好ましい。
【０１４５】
グリシジルエステル化合物の具体例としては、例えば、安息香酸グリシジルエステル、ｔ−Ｂｕ−安息香酸グリシジルエステル、ｐ−トルイル酸グリシジルエステル、シクロヘキサンカルボン酸グリシジルエステル、ペラルゴン酸グリシジルエステル、ステアリン酸グリシルエステル、ラウリン酸グリシジルエステル、パルミチン酸グリシジルエステル、ベヘン酸グリシジルエステル、バーサチック酸グリシジルエステル、オレイン酸グリシジルエステル、リノール酸グリシジルエステル、リノレイン酸グリシジルエステル、ベヘノール酸グリシジルエステル、ステアロール酸グリシジルエステル、テレフタル酸ジグリシジルエステル、イソフタル酸ジグリシジルエステル、フタル酸ジグリシジルエステル、ナフタレンジカルボン酸ジグリシジルエステル、メチルテレフタル酸ジグリシジルエステル、ヘキサヒドロフタル酸ジグリシジルエステル、テトラヒドロフタル酸ジグリシジルエステル、シクロヘキサンジカルボン酸ジグリシジルエステル、アジピン酸ジグリシジルエステル、コハク酸ジグリシジルエステル、セバシン酸ジグリシジルエステル、ドデカンジオン酸ジグリシジルエステル、オクタデカンジカルボン酸ジグリシジルエステル、トリメリット酸トリグリシジルエステル、ピロメリット酸テトラグリシジルエステル等が挙げられ、これらを単独でもしくは２種以上を併用することができる。
【０１４６】
グリシジルエーテル化合物の具体例としては、例えば、フェニルグリシジルエ−テル、ｏ−フェニルグリシジルエ−テル、１，４−ビス（β，γ−エポキシプロポキシ）ブタン、１，６−ビス（β，γ−エポキシプロポキシ）ヘキサン、１，４−ビス（β，γ−エポキシプポキシ）ベンゼン、１−（β，γ−エポキシプロポキシ）−２−エトキシエタン、１−（β，γ−エポキシプロポキシ）−２−ベンジルオキシエタン、２，２−ビス−［р−（β，γ−エポキシプロポキシ）フェニル］プロパンおよび２，２−ビス−（４−ヒドロキシフェニル）プロパンや２，２−ビス−（４−ヒドロキシフェニル）メタン等のビスフェノールとエピクロルヒドリンの反応で得られるビスグリシジルポリエーテル等が挙げられ、これらを単独でもしくは２種以上を併用することができる。
【０１４７】
上記オキサゾリン基含有化合物としては、ビスオキサゾリン化合物等が好ましい。具体的には、例えば、２，２’−ビス（２−オキサゾリン）、２，２’−ビス（４−メチル−２−オキサゾリン）、２，２’−ビス（４，４−ジメチル−２−オキサゾリン）、２，２’−ビス（４−エチル−２−オキサゾリン）、２，２’−ビス（４，４’−ジエチル−２−オキサゾリン）、２，２’−ビス（４−プロピル−２−オキサゾリン）、２，２’−ビス（４−ブチル−２−オキサゾリン）、２，２’−ビス（４−ヘキシル−２−オキサゾリン）、２，２’−ビス（４−フェニル−２−オキサゾリン）、２，２’−ビス（４−シクロヘキシル−２−オキサゾリン）、２，２’−ビス（４−ベンジル−２−オキサゾリン）、２，２’−ｐ−フェニレンビス（２−オキサゾリン）、２，２’−ｍ−フェニレンビス（２−オキサゾリン）、２，２’−ｏ−フェニレンビス（２−オキサゾリン）、２，２’−ｐ−フェニレンビス（４−メチル−２−オキサゾリン）、２，２’−ｐ−フェニレンビス（４，４−ジメチル−２−オキサゾリン）、２，２’−ｍ−フェニレンビス（４−メチル−２−オキサゾリン）、２，２’−ｍ−フェニレンビス（４，４−ジメチル−２−オキサゾリン）、２，２’−エチレンビス（２−オキサゾリン）、２，２’−テトラメチレンビス（２−オキサゾリン）、２，２’−ヘキサメチレンビス（２−オキサゾリン）、２，２’−オクタメチレンビス（２−オキサゾリン）、２，２’−デカメチレンビス（２−オキサゾリン）、２，２’−エチレンビス（４−メチル−２−オキサゾリン）、２，２’−テトラメチレンビス（４，４−ジメチル−２−オキサゾリン）、２，２’−９，９’−ジフェノキシエタンビス（２−オキサゾリン）、２，２’−シクロヘキシレンビス（２−オキサゾリン）、２，２’−ジフェニレンビス（２−オキサゾリン）等を例示することができ、これらの中では、２，２’−ビス（２−オキサゾリン）が、ポリエステル系樹脂（Ａ）との反応性の観点から最も好ましい。また、これらを単独でもしくは２種以上を併用することができる。
【０１４８】
これら加水分解抑制剤（Ｂ）としては、揮発性が低い方が好ましく、そのために数平均分子量は高いものを用いる方が好ましく、通常、３００〜１０，０００、好ましくは１，０００〜５，０００のものを用いる。
また、加水分解抑制剤（Ｂ）としては、耐加水分解性の観点から重量平均分子量が高いものを用いる方が好ましい。加水分解抑制剤（Ｂ）の重量平均分子量は、５００以上であることが好ましく、２，０００以上であることがより好ましく、３，０００以上であることがさらに好ましい。なお、重量平均分子量の上限は通常５０，０００、好ましくは１０，０００である。
加水分解抑制剤（Ｂ）の分子量が小さすぎると、耐加水分解性が低下する傾向がある。なお、分子量が大きすぎると、ポリエステル系樹脂（Ａ）との相溶性が低下する傾向がある。
【０１４９】
加水分解抑制剤（Ｂ）のなかでも、カルボジイミド基含有化合物を使用することが好ましく、その際の、カルボジイミド当量は、好ましくは、５０〜１０，０００、特には１００〜１，０００、さらには１５０〜５００であることが好ましい。なお、カルボジイミド当量とは、カルボジイミド基１個あたりの化学式量を示す。
【０１５０】
上記加水分解抑制剤（Ｂ）の含有量は、上記ポリエステル系樹脂（Ａ）１００重量部に対して、０．０１〜１０重量部であることが好ましく、特に好ましくは０．１〜５重量部、さらに好ましくは０．２〜３重量部である。かかる含有量が、多すぎるとポリエステル系樹脂（Ａ）との相溶性不良により濁りが発生する傾向があり、少なすぎると充分な耐久性が得られにくい傾向がある。
【０１５１】
また、上記加水分解抑制剤（Ｂ）の含有量は、上記ポリエステル系樹脂（Ａ）の酸価に応じて、含有量を最適化させることが好ましく、粘着剤組成物中のポリエステル系樹脂（Ａ）の酸性官能基のモル数合計（ａ）に対する、粘着剤組成物中の加水分解抑制剤（Ｂ）の官能基のモル数合計（ｂ）のモル比（（ｂ）／（ａ））が、０．５≦（ｂ）／（ａ）であることが好ましく、特に好ましくは１≦（ｂ）／（ａ）≦１，０００、さらに好ましくは１．５≦（ｂ）／（ａ）≦１００である。
（ａ）に対する（ｂ）のモル比が低すぎると、耐湿熱性能が低下する傾向がある。なお、（ａ）に対する（ｂ）のモル比が高すぎると、ポリエステル系樹脂（Ａ）との相溶性が低下したり、粘着力、凝集力、耐久性能が低下する傾向がある。
【０１５２】
［ウレタン化触媒（Ｃ）］
本発明で用いるポリエステル系粘着剤組成物［ＩＩ］は、上記ポリエステル系樹脂（Ａ）を含有するものであり、好ましくは上記加水分解抑制剤（Ｂ）を含むものであるが、反応速度の点からウレタン化触媒（Ｃ）を含有することがより好ましい。
【０１５３】
ウレタン化触媒（Ｃ）としては、例えば、有機金属系化合物、３級アミン化合物等が挙げられる。これらは単独でもしくは２種以上併せて用いることができる。
【０１５４】
上記有機金属系化合物としては、例えば、ジルコニウム系化合物、鉄系化合物、錫系化合物、チタン系化合物、鉛系化合物、コバルト系化合物、亜鉛系化合物等を挙げることができる。
ジルコニウム系化合物としては、例えば、ナフテン酸ジルコニウム、ジルコニウムアセチルアセトネート等が挙げられる。
鉄系化合物としては、例えば、鉄アセチルアセトネート、２−エチルヘキサン酸鉄等が挙げられる。
錫系化合物としては、例えば、ジブチル錫ジクロライド、ジブチル錫オキシド、ジブチル錫ジラウレート等が挙げられる。
チタン系化合物としては、例えば、ジブチルチタニウムジクロライド、テトラブチルチタネート、ブトキシチタニウムトリクロライド等が挙げられる。
鉛系化合物としては、例えば、オレイン酸鉛、２−エチルヘキサン酸鉛、安息香酸鉛、ナフテン酸鉛等が挙げられる。
コバルト系化合物としては、例えば、２−エチルヘキサン酸コバルト、安息香酸コバルト等が挙げられる。
亜鉛系化合物としては、例えば、ナフテン酸亜鉛、２−エチルヘキサン酸亜鉛等が挙げられる。
【０１５５】
また、上記３級アミン化合物としては、例えば、トリエチルアミン、トリエチレンジアミン、１，８−ジアザビシクロ−（５，４，０）−ウンデセン−７等が挙げられる。
【０１５６】
これらウレタン化触媒（Ｃ）のなかでも、反応速度と粘着剤層のポットライフの点で、有機金属系化合物が好ましく、特にジルコニウム系化合物が好ましい。さらにウレタン化触媒（Ｃ）は触媒作用抑制剤としてアセチルアセトンを併用することが好ましい。アセチルアセトンを含むことで、低温における触媒作用が抑制され、ポットライフが長くなる点で好ましい。
【０１５７】
［架橋剤（Ｄ）］
本発明で用いるポリエステル系粘着剤組成物［ＩＩ］は、上記ポリエステル系樹脂（Ａ）を含有するものであり、好ましくは加水分解抑制剤（Ｂ）を含むものであるが、通常は架橋剤（Ｄ）をさらに含有することが好ましく、架橋剤（Ｄ）を含有させることにより、ポリエステル系樹脂（Ａ）を架橋剤（Ｄ）で架橋させ凝集力に優れたものとし、粘着剤としての性能を向上させることができる。
【０１５８】
かかる架橋剤（Ｄ）としては、例えば、ポリイソシアネート系化合物、ポリエポキシ系化合物等、ポリエステル系樹脂（Ａ）に含まれる水酸基およびカルボキシ基の少なくとも一方と反応する官能基を有する化合物が挙げられる。これらのなかでも初期粘着性と機械的強度、耐熱性をバランスよく両立できる点から、特にポリイソシアネート系化合物を用いることが好ましい。
【０１５９】
かかるポリイソシアネート系化合物としては、例えば、テトラメチレンジイソシアネート、ヘキサメチレンジイソシアネート、イソホロンジイソシアネート、トリレンジイソシアネート、ジフェニルメタンジイソシアネート、水素化ジフェニルメタンジイソシアネート、キシリレンジイソシアネート、水素化キシリレンジイソシアネート、テトラメチルキシリレンジイソシアネート、１，５−ナフタレンジイソシアネート、トリフェニルメタントリイソシアネート、等のポリイソシアネートが挙げられ、また、上記ポリイソシアネートと、トリメチロールプロパン等のポリオール化合物とのアダクト体や、これらポリイソシアネート系化合物のビュレット体、イソシアヌレート体、等が挙げられる。なお、上記ポリイソシアネート系化合物は、フェノール、ラクタム等でイソシアネート部分がブロックされたものでも使用することができる。これらの架橋剤（Ｄ）は、１種を単独で使用してもよいし、２種以上混合して使用してもよい。
【０１６０】
かかる架橋剤（Ｄ）の含有量は、ポリエステル系樹脂（Ａ）の分子量と用途目的により適宜選択できるが、通常は、ポリエステル系樹脂（Ａ）に含まれる水酸基およびカルボキシ基の少なくとも一方の１当量に対して、架橋剤（Ｄ）に含まれる反応性基が、０．２〜１０当量となる割合で架橋剤（Ｄ）を含有することが好ましく、特に好ましくは０．５〜５当量、さらに好ましくは０．５〜３当量である。
かかる架橋剤（Ｄ）に含まれる反応性基の当量数が小さすぎると凝集力が低下する傾向があり、大きすぎると柔軟性が低下する傾向がある。
【０１６１】
またポリエステル系樹脂（Ａ）と架橋剤（Ｄ）との反応においては、これら（Ａ）および（Ｄ）成分と反応する官能基を有しない有機溶剤、例えば、酢酸エチル、酢酸ブチル等のエステル類、メチルエチルケトン、メチルイソブチルケトン等のケトン類、トルエン、キシレン等の芳香族類等の有機溶剤を用いることができる。これらは単独でもしくは２種以上併せて用いることができる。
【０１６２】
本発明で用いるポリステル系粘着剤組成物［ＩＩ］は、上記の、ポリエステル系樹脂（Ａ）、加水分解抑制剤（Ｂ）、ウレタン化触媒（Ｃ）、架橋剤（Ｄ）の他にも、本発明の効果を損なわない範囲において、ヒンダードフェノール類等の酸化防止剤（Ｅ）、軟化剤、紫外線吸収剤、安定剤、耐電防止剤、粘着付与剤等の添加剤やその他、無機または有機の充填剤、金属粉、顔料等の粉状、粒子状等の添加剤を配合することができる。これらは単独でもしくは２種以上併せて用いることができる。
【０１６３】
また、本発明で用いるポリエステル系粘着剤は、上記ポリエステル系粘着剤組成物［ＩＩ］からなるもの、即ち、ポリエステル系粘着剤組成物［ＩＩ］が硬化されてなるものである。
【０１６４】
＜粘着テープ＞
本発明の粘着テープは、前記基材［Ｉ］とポリエステル系粘着剤組成物［ＩＩ］を用いて、例えば、つぎのようにして作製することができる。
かかる粘着テープの製造方法としては、公知一般の粘着テープの製造方法に従って製造することができ、例えば、基材［Ｉ］上に、上記ポリエステル系粘着剤組成物［ＩＩ］を塗工、乾燥し、ポリエステル系粘着剤組成物［ＩＩ］層の表面に離型シート（または離型フィルム）を貼合し、必要により養生することで基材［Ｉ］上に、ポリエステル系粘着剤からなる粘着剤層を有する本発明の粘着テープが得られる。
【０１６５】
また、離型シート上に、上記ポリエステル系粘着剤組成物［ＩＩ］を塗工、乾燥し、ポリエステル系粘着剤組成物［ＩＩ］層の表面に基材［Ｉ］を貼合し、必要により養生することでも、本発明の粘着テープが得られる。
【０１６６】
さらには、本発明の粘着テープは、基材［Ｉ］の両面にポリエステル系粘着剤からなる粘着剤層を有する粘着テープとしてもよい。
【０１６７】
上記離型シートとしては、例えば、ポリエチレンナフタート、ポリエチレンテレフタレート、ポリブチレンテレフタレート、ポリエチレンテレフタレート／イソフタレート共重合体等のポリエステル系樹脂；ポリエチレン、ポリプロピレン、ポリメチルペンテン等のポリオレフィン系樹脂；ポリフッ化ビニル、ポリフッ化ビニリデン、ポリフッ化エチレン等のポリフッ化エチレン樹脂；ナイロン６、ナイロン６，６等のポリアミド；ポリ塩化ビニル、ポリ塩化ビニル／酢酸ビニル共重合体、エチレン−酢酸ビニル共重合体、エチレン−ビニルアルコール共重合体、ポリビニルアルコール、ビニロン等のビニル重合体；三酢酸セルロース、セロファン等のセルロース系樹脂；ポリメタクリル酸メチル、ポリメタクリル酸エチル、ポリアクリル酸エチル、ポリアクリル酸ブチル等のアクリル系樹脂；ポリスチレン；ポリカーボネート；ポリアリレート；ポリイミド；シクロオレフィンポリマー等の合成樹脂からなるシート、アルミニウム、銅、鉄の金属箔、上質紙、グラシン紙等の紙、ガラス繊維、天然繊維、合成繊維等からなる織物や不織布等に離型処理したものを使用することができる。離型シートとしては、シリコーン系の離型シートを用いることが好ましい。
【０１６８】
上記ポリエステル系粘着剤組成物［ＩＩ］の塗工方法としては、例えば、グラビアロールコーター、リバースロールコーター、キスロールコーター、ディップロールコーター、バーコーター、ナイフコーター、スプレーコーター、コンマコーター等を用いればよい。
【０１６９】
上記養生処理の条件としては、温度は通常室温（２３℃）〜７０℃、時間は通常１〜３０日間であり、具体的には、例えば２３℃で１〜２０日間、好ましくは２３℃で３〜１４日間、４０℃で１〜１０日間等の条件で行えばよい。
【０１７０】
また、乾燥条件として、乾燥温度は６０〜１４０℃が好ましく、特に好ましくは８０〜１２０℃であり、乾燥時間は０．５〜３０分間が好ましく、特に好ましくは１〜５分間である。
【０１７１】
上記粘着テープの粘着剤層の厚みは、２〜５００μｍであることが好ましく、特に好ましくは５〜２００μｍ、さらに好ましくは１０〜１００μｍである。かかる粘着剤層の厚みが薄すぎると、粘着力が低下する傾向があり、厚すぎると均一に塗工することが困難となるうえ、塗膜に気泡が入る等の不具合が発生しやすい傾向がある。なお、衝撃吸収性を考慮する際には、厚みを５０μｍ以上とすることが好ましい。
【０１７２】
なお、上記粘着剤層の厚みは、ミツトヨ社製「ＩＤ−Ｃ１１２Ｂ」を用いて、粘着テープ全体の厚みの測定値から、粘着剤層以外の構成部材の厚みの測定値を差し引くことにより求められる。
【０１７３】
また、基材［Ｉ］の厚みを１００とした場合の、粘着剤層の厚みは、通常５〜１００、好ましくは１０〜５０である。上記比率が低すぎると、粘着力が低下する傾向があり、比率が高すぎると、粘着剤層を均一に塗工することが困難となるうえ、塗膜に気泡が入る等の不具合が発生しやすい傾向がある。
【０１７４】
上記粘着テープの粘着剤層のゲル分率については、耐久性能と粘着力の点から１０重量％以上であることが好ましく、特に好ましくは１５〜９５重量％、さらに好ましくは２０〜９０重量％である。ゲル分率が低すぎると凝集力が低下することにより耐久性が低下する傾向がある。なお、ゲル分率が高すぎると凝集力の上昇により粘着力が低下する傾向がある。
【０１７５】
上記ゲル分率は、架橋度の目安となるもので、例えば、以下の方法にて算出される。すなわち、基材［Ｉ］に粘着剤層が形成されてなる粘着テープ（離型シートを設けていないもの）を２００メッシュのＳＵＳ製金網で包み、トルエン中に２３℃×２４時間浸漬し、浸漬前の粘着剤成分の重量に対する、浸漬後の金網中に残存した不溶解の粘着剤成分の重量百分率をゲル分率とする。ただし、基材［Ｉ］の重量は差し引いておく。
【０１７６】
さらに、かかる粘着テープは、必要に応じて、粘着剤層の外側に離型シートを設け保護されていてもよい。また、粘着剤層が基材［Ｉ］の片面に形成されている粘着テープでは、基材［Ｉ］の粘着剤層とは反対側の面に剥離処理を施すことにより、該剥離処理面を利用して粘着剤層を保護することも可能である。
【実施例】
【０１７７】
以下、実施例を挙げて本発明をさらに具体的に説明するが、本発明はその要旨を超えない限り以下の実施例に限定されるものではない。なお、例中「部」とあるのは、重量基準を意味する。
【０１７８】
粘着テープの作製に先立ち、基材［Ｉ］として下記のウレタン系樹脂フォーム基材を準備した。なお、ウレタン系樹脂フォーム基材の見かけ密度および厚みは、メーカーのカタログ値を用い、引張強度および伸び率は、前述の方法に従い測定した。
【０１７９】
＜ウレタン系樹脂フォーム基材＞
・Ｉ−１：ウレタン系樹脂フォーム基材（見かけ密度４００ｋｇ／ｍ3、厚み０．５ｍｍ）
・Ｉ−２：ウレタン系樹脂フォーム基材（見かけ密度４８０ｋｇ／ｍ3、厚み０．３ｍｍ）
・Ｉ−３：ウレタン系樹脂フォーム基材（見かけ密度６００ｋｇ／ｍ3、引張強度０．８４ＭＰａ、伸び率９７％、厚み０．７ｍｍ）
・Ｉ−４：ウレタン系樹脂フォーム基材（見かけ密度６００ｋｇ／ｍ3、引張強度０．６ＭＰａ、伸び率１２７％、厚み１ｍｍ）
・Ｉ−５：ウレタン系樹脂フォーム基材（見かけ密度７００ｋｇ／ｍ3、引張強度１．１ＭＰａ、伸び率１００％、厚み０．２ｍｍ）
・Ｉ−６：ウレタン系樹脂フォーム基材（見かけ密度１５０ｋｇ／ｍ3、引張強度０．５ＭＰａ、伸び率３３５％、厚み０．５ｍｍ）
【０１８０】
＜ポリエステル系樹脂（Ａ）の製造＞
つぎに、ポリエステル系樹脂を準備した。
以下の製造例で記載するモル％とは、多価カルボン酸類（ａ１）の合計量を１００モル％とした場合のモル比を示す。また、ポリエステル系樹脂のガラス転移温度、重量平均分子量及びエステル結合濃度の測定に関しては、前述の方法に従って測定した。
【０１８１】
〔ポリエステル系樹脂（Ａ−１）の製造〕
加熱装置、温度計、撹拌機、精留塔、窒素導入管および真空装置の付いた反応缶に、多価カルボン酸類（ａ１）としてイソフタル酸（ＩＰＡ）６６．３部（２０モル％）およびセバシン酸（ＳｅｂＡ）３２２．９部（８０モル％）、ポリオール（ａ２）としてネオペンチルグリコール（ＮＰＧ）２０７．９部（１００モル％）、１，４−ブタンジオール（１，４ＢＧ）８９．９部（５０モル％）、およびトリメチロールプロパン（ＴＭＰ）４．０部（１．５モル％）、水添ポリブタジエン構造含有化合物（ａ３）として水添ポリブタジエンポリオール（日本曹達社製、「ＧＩ−１０００」）９．０部（０．３モル％）、触媒として酢酸亜鉛０．０５部を仕込み、内温２５０℃まで徐々に温度を上げ、４時間かけてエステル化反応を行った。
その後、内温２６０℃まで上げ、触媒としてテトラブチルチタネート０．０５部を仕込み、１．３３ｈＰａまで減圧し、３時間かけて重合反応を行い、ポリエステル系樹脂（Ａ−１）を製造した。
得られたポリエステル系樹脂（Ａ−１）のガラス転移温度は−４６．８℃、出来上がり成分由来の構造単位比（以下、「出来上がり成分比」と略すことがある）は、多価カルボン酸類（ａ１）としてイソフタル酸／セバシン酸＝２０モル％／８０モル％、ポリオール（ａ２）としてネオペンチルグリコール／１，４−ブタンジオール／トリメチロールプロパン／水添ポリブタジエンポリオール＝６４．５モル％／３３．７モル％／１．５モル％／０．３モル％であった。
ポリエステル系樹脂（Ａ−１）中の水添ポリブタジエン構造含有化合物（ａ３）由来の構造単位の含有量は、１．７重量％であり、重量平均分子量は７３，０００、エステル結合濃度は７．６ｍｍｏｌ／ｇであった。
【０１８２】
＜ポリエステル系粘着剤組成物［ＩＩ］の製造＞
上記で得られたポリエステル系樹脂（Ａ−１）を用いてポリエステル系粘着剤組成物[ＩＩ]を製造した。
【０１８３】
（ポリエステル系粘着剤組成物［ＩＩ−１］の製造）
上記で得られたポリエステル系樹脂（Ａ−１）をトルエンで固形分濃度５０％に希釈し、このポリエステル系樹脂（Ａ−１）溶液２００部（固形分として１００部）に対し、加水分解抑制剤（日清紡ケミカル社製、「カルボジライトＶ−０９ＧＢ」）１部（固形分）、および架橋剤としてトリメチロールプロパン／トリレンジイソシアネート付加物（東ソー社製、「コロネートＬ５５Ｅ」）２部（固形分）、ウレタン化触媒としてアセチルアセトンで固形分濃度１％に希釈したジルコニウム系化合物（マツモトファインケミカル社製、「オルガチックスＺＣ−１５０」）０．０１部（固形分）配合し、撹拌、混合することにより、ポリエステル系粘着剤組成物［ＩＩ−１］を得た。
【０１８４】
また、粘着テープに一般的に用いられている粘着剤として、アクリル系粘着剤組成物［ＩＩ’］を下記の方法に従い製造した。
【０１８５】
＜アクリル系樹脂の製造＞
還流冷却器、撹拌器、窒素ガスの吹き込み口及び温度計を備えた４ツ口丸底フラスコに、ブチルアクリレート９１．９部、アクリル酸８部、ヒドロキシエチルメタクリレート０．１部及び酢酸エチル８０部を仕込み、加熱還流開始後、重合開始剤としてアゾビスイソブチロニトリル（ＡＩＢＮ）０．５部を加え、酢酸エチル還流温度で７時間反応後、酢酸エチルにて希釈してアクリル系樹脂溶液を製造した。
得られたアクリル系樹脂のガラス転移温度は−４６℃、重量平均分子量は７５０，０００であった。なお、上記ガラス転移温度は、Ｆｏｘの式を用いて算出したものであり、上記重量平均分子量は、ポリエステル系樹脂と同様の方法で測定したものである。
【０１８６】
（アクリル系粘着剤組成物［ＩＩ’］の製造）
上記で得られたアクリル系樹脂溶液２８５部（固形分として１００部）に対し、架橋剤としてトリメチロールプロパン／トリレンジイソシアネート付加物（東ソー社製、「コロネートＬ５５Ｅ」）１部（固形分）配合し、撹拌、混合することにより、アクリル系粘着剤組成物［ＩＩ’］を得た。
【０１８７】
＜粘着テープの作製＞
前記基材［Ｉ］と上記ポリエステル系粘着剤組成物［ＩＩ−１］とアクリル系粘着剤組成物［ＩＩ’］を用いて、実施例１〜６、および比較例１〜２の粘着テープを作製した。
【０１８８】
〔実施例１〕
ポリエステル系粘着剤組成物［ＩＩ−１］を、厚み３８μｍのＰＥＴ製離型フィルム（三井化学東セロ社製、「ＳＰ−ＰＥＴ−０３−ＢＵ」）上にアプリケータを用いて塗布し、１００℃で４分間乾燥し、粘着剤組成物層の厚みが５０μｍの離型フィルム付き粘着シートを得た。
次いで、得られた離型フィルム付き粘着シートの粘着剤組成物層表面をウレタン系樹脂フォーム基材［Ｉ−１］（見かけ密度４００ｋｇ／ｍ3、厚み０．５ｍｍ）に転写塗工し、４０℃で４日間エージング処理を行い、片面離型フィルム付き粘着テープを得た。
【０１８９】
〔実施例２〕
上記実施例１において、ウレタン系樹脂フォーム基材［Ｉ−１］をウレタン系樹脂フォーム基材［Ｉ−２］（見かけ密度４８０ｋｇ／ｍ3、厚み０．３ｍｍ）に変更した以外は、同様にして実施例２の粘着テープを得た。
【０１９０】
〔実施例３〕
上記実施例１において、ウレタン系樹脂フォーム基材［Ｉ−１］をウレタン系樹脂フォーム基材［Ｉ−３］（見かけ密度６００ｋｇ／ｍ3、厚み０．７ｍｍ）に変更した以外は、同様にして実施例３の粘着テープを得た。
【０１９１】
〔実施例４〕
上記実施例１において、ウレタン系樹脂フォーム基材［Ｉ−１］をウレタン系樹脂フォーム基材［Ｉ−４］（見かけ密度６００ｋｇ／ｍ3、厚み１ｍｍ）に変更した以外は、同様にして実施例４の粘着テープを得た。
【０１９２】
〔実施例５〕
上記実施例１において、ウレタン系樹脂フォーム基材［Ｉ−１］をウレタン系樹脂フォーム基材［Ｉ−５］（見かけ密度７００ｋｇ／ｍ3、厚み０．２ｍｍ）に変更した以外は、同様にして実施例５の粘着テープを得た。
【０１９３】
〔実施例６〕
上記実施例１において、ウレタン系樹脂フォーム基材［Ｉ−１］をウレタン系樹脂フォーム基材［Ｉ−６］（見かけ密度１５０ｋｇ／ｍ3、厚み０．５ｍｍ）に変更した以外は、同様にして実施例６の粘着テープを得た。
【０１９４】
〔比較例１〕
上記実施例１において、ウレタン系樹脂フォーム基材［Ｉ−１］をＰＥＴフィルム（東レ社製、ルミラーＴ６０、厚み３８μｍ）に変更した以外は、同様にして比較例１の粘着テープを得た。
【０１９５】
〔比較例２〕
上記実施例１において、ポリエステル系粘着剤組成物［ＩＩ−１］をアクリル系粘着剤組成物［ＩＩ’］、ウレタン系樹脂フォーム基材［Ｉ−１］をウレタン系樹脂フォーム基材［Ｉ−５］に変更した以外は、同様にして比較例２の粘着テープを得た。
【０１９６】
上記で得られた実施例１〜６および比較例１〜２の粘着テープを用いて、ポリプロピレン被着体に対する剥離強度を測定した。
【０１９７】
＜ポリプロピレン被着体に対する剥離強度＞
２３℃、５０％ＲＨの環境下で、粘着テープを２５ｍｍ×２００ｍｍの大きさに裁断した後、離型フィルムを剥がし、粘着剤層側をポリプロピレン板に２ｋｇローラーを往復させ加圧貼付し、同雰囲気下で９０分間放置した後に、オートグラフ（島津製作所社製「オートグラフＡＧＳ−Ｈ  ５００Ｎ」）を用いて、剥離速度３００ｍｍ／ｍｉｎで１８０度剥離強度（Ｎ／２５ｍｍ）を測定した。結果を下記表１に示す。
【０１９８】
【表１】
2020063415.tif 000002
【０１９９】
上記表１の結果より、実施例１〜６の粘着テープは、ポリプロピレン被着体に対する剥離強度に優れるものであった。このことは、実施例１〜６の粘着テープがウレタン系樹脂フォーム基材とポリエステル系粘着剤層との密着性および、ポリエステル系粘着剤層とポリプロピレン被着体との接着性に優れることを意味する。
これに対して、ＰＥＴ基材を用いた比較例１、及びアクリル系粘着剤を用いた比較例２は、実施例１〜６と比較してポリプロピレン被着体に対する剥離強度に劣るものであった。このことから、ポリウレタンフォーム基材とポリエステル系粘着剤とを用いた粘着テープの構成とすることでより接着性に優れることがわかる。
【産業上の利用可能性】
【０２００】
本発明の粘着テープは、ポリエステル系粘着剤層とウレタン系樹脂フォーム基材またはアクリル系樹脂フォーム基材との密着性に優れるため、各種貼り合わせ用途に好適に用いることができる。